(57)【要約】【課題】寸法精度の高い樹脂成形体が得られる樹脂組成物の提供。【解決手段】バイオマス由来炭素原子を有する樹脂（Ａ）を含有し、ＪＩＳ  Ｋ７２４４−３：１９９９に規定される動的粘弾性測定において、周波数１Ｈｚ、８０℃における貯蔵弾性率Ｅ’ｆ８０と損失弾性率Ｅ”ｆ８０との比（Ｅ’ｆ８０／Ｅ”ｆ８０）が５以上１５以下である樹脂組成物。【選択図】なし【特許請求の範囲】
【請求項１】
バイオマス由来炭素原子を有する樹脂（Ａ）を含有し、
ＪＩＳ  Ｋ７２４４−３：１９９９に規定される動的粘弾性測定において、周波数１Ｈｚ、８０℃における貯蔵弾性率Ｅ’ｆ８０と損失弾性率Ｅ”ｆ８０との比（Ｅ’ｆ８０／Ｅ”ｆ８０）が５以上１５以下である樹脂組成物。
【請求項２】
前記樹脂組成物における前記バイオマス由来炭素原子のＡＳＴＭ  Ｄ６８６６：２０１２に規定される含有量が、樹脂組成物中の全炭素原子の量に対して、３０％以上である請求項１に記載の樹脂組成物。
【請求項３】
前記樹脂（Ａ）が、セルロースアシレート及び脂肪族ポリエステルからなる群から選択される少なくとも一種である請求項１又は請求項２に記載の樹脂組成物。
【請求項４】
前記樹脂（Ａ）が、セルロースアセテートプロピオネート及びセルロースアセテートブチレートからなる群から選択される少なくとも一種である請求項３に記載の樹脂組成物。
【請求項５】
前記樹脂（Ａ）が、ポリヒドロキシアルカノエートである請求項３に記載の樹脂組成物。
【請求項６】
前記樹脂（Ａ）がセルロースアシレートであり、
さらに可塑剤（Ｂ）と、
ヒンダードフェノール化合物、トコフェロール化合物、トコトリエノール化合物、ホスファイト化合物及びヒドロキシルアミン化合物からなる群から選択される少なくとも一種の化合物（Ｃ）と、
を含有する請求項１〜請求項５のいずれか１項に記載の樹脂組成物。
【請求項７】
ＪＩＳ  Ｋ７２４４−３：１９９９に規定される動的粘弾性測定において、周波数１Ｈｚ、８０℃における貯蔵弾性率Ｅ’ｆ８０と損失弾性率Ｅ”ｆ８０の比（Ｅ’ｆ８０／Ｅ”ｆ８０）が６．５以上１３以下である請求項１〜請求項６のいずれか１項に記載の樹脂組成物。
【請求項８】
ＪＩＳ  Ｋ７２４４−３：１９９９に規定される動的粘弾性測定において、周波数１Ｈｚ、９０℃における貯蔵弾性率Ｅ’ｆ９０と損失弾性率Ｅ”ｆ９０の比（Ｅ’ｆ９０／Ｅ”ｆ９０）が３以上１２以下である請求項１〜請求項７のいずれか１項に記載の樹脂組成物。
【請求項９】
ＪＩＳ  Ｋ７２４４−３：１９９９に規定される動的粘弾性測定において、周波数１Ｈｚ、９０℃における貯蔵弾性率Ｅ’ｆ９０と損失弾性率Ｅ”ｆ９０の比（Ｅ’ｆ９０／Ｅ”ｆ９０）に対する、周波数１Ｈｚ、８０℃における貯蔵弾性率Ｅ’ｆ８０と損失弾性率Ｅ”ｆ８０の比（Ｅ’ｆ８０／Ｅ”ｆ８０）の値［（Ｅ’ｆ８０／Ｅ”ｆ８０）／（Ｅ’ｆ９０／Ｅ”ｆ９０）］が１．１５以上１．３５以下である請求項１〜請求項８のいずれか１項に記載の樹脂組成物。
【請求項１０】
ＪＩＳ  Ｋ７２４４−３：１９９９に規定される動的粘弾性測定において、周波数１Ｈｚ、８０℃における貯蔵弾性率Ｅ’ｆ８０と損失弾性率Ｅ”ｆ８０の比（Ｅ’ｆ８０／Ｅ”ｆ８０）に対する、周波数１Ｈｚ、２５℃における貯蔵弾性率Ｅ’ｆ２５と損失弾性率Ｅ”ｆ２５の比（Ｅ’ｆ２５／Ｅ”ｆ２５）の値［（Ｅ’ｆ２５／Ｅ”ｆ２５）／（Ｅ’ｆ８０／Ｅ”ｆ８０）］が１．４以上３．５以下である請求項１〜請求項９のいずれか１項に記載の樹脂組成物。
【請求項１１】
請求項１〜請求項１０のいずれか１項に記載の樹脂組成物を含む樹脂成形体。
【請求項１２】
射出成形体である、請求項１１に記載の樹脂成形体。
【発明の詳細な説明】
【技術分野】
【０００１】
本発明は、樹脂組成物、及び樹脂成形体に関する。
【背景技術】
【０００２】
従来、樹脂組成物としては種々のものが提供され、各種用途に使用されている。樹脂組成物は、特に、家電製品や自動車の各種部品、筐体等に使用されている。また、事務機器、電子電気機器の筐体などの部品にも熱可塑性樹脂が使用されている。
近年では、植物由来の樹脂が利用されており、従来から知られている植物由来の樹脂として、例えばセルロースアシレート等のバイオマス由来炭素原子を有する樹脂がある。
【０００３】
例えば、特許文献１には、「芳香族ポリエステル樹脂と、ポリ乳酸樹脂と、カルボジイミド化合物、エポキシ化合物、オキサゾリン化合物、オキサジン化合物及びアジリジン化合物から選択される少なくとも１種の化合物と、を含み、粘弾性測定により得られるｔａｎδピークが、６０℃以上９０℃以下の範囲で単一ピークを示す樹脂組成物」が開示されている。
【先行技術文献】
【特許文献】
【０００４】
【特許文献１】特開２０１６−２３２７３号公報
【発明の概要】
【発明が解決しようとする課題】
【０００５】
ところで、樹脂組成物から樹脂成形体を成形する際には、溶融した樹脂が冷却されて硬化する際の体積収縮を補うため、圧力をかける工程（所謂保圧）が施される。この保圧時の圧力が低い場合にはヒケが生じ、一方圧力が高い場合には残留応力が生じて変形が誘発されることがあった。そのため、こうしたヒケや変形を抑制し、寸法精度の高い樹脂成形体を得ることが求められている。
【０００６】
そこで、本発明の課題は、バイオマス由来炭素原子を有する樹脂（Ａ）を含有する樹脂組成物において、周波数１Ｈｚ、８０℃における貯蔵弾性率Ｅ’ｆ８０と損失弾性率Ｅ”ｆ８０との比（Ｅ’ｆ８０／Ｅ”ｆ８０）が５未満又は１５超である場合に比べ、寸法精度の高い樹脂成形体が得られる樹脂組成物を提供することにある。
【課題を解決するための手段】
【０００７】
前記課題は、以下の手段により解決される。
＜１＞
バイオマス由来炭素原子を有する樹脂（Ａ）を含有し、
ＪＩＳ  Ｋ７２４４−３：１９９９に規定される動的粘弾性測定において、周波数１Ｈｚ、８０℃における貯蔵弾性率Ｅ’ｆ８０と損失弾性率Ｅ”ｆ８０との比（Ｅ’ｆ８０／Ｅ”ｆ８０）が５以上１５以下である樹脂組成物。
＜２＞
前記樹脂組成物における前記バイオマス由来炭素原子のＡＳＴＭ  Ｄ６８６６：２０１２に規定される含有量が、樹脂組成物中の全炭素原子の量に対して、３０質量％以上である＜１＞に記載の樹脂組成物。
＜３＞
前記樹脂（Ａ）が、セルロースアシレート及び脂肪族ポリエステルからなる群から選択される少なくとも一種である＜１＞又は＜２＞に記載の樹脂組成物。
＜４＞
前記樹脂（Ａ）が、セルロースアセテートプロピオネート及びセルロースアセテートブチレートからなる群から選択される少なくとも一種である＜３＞に記載の樹脂組成物。
＜５＞
前記樹脂（Ａ）が、ポリヒドロキシアルカノエートである＜３＞に記載の樹脂組成物。
＜６＞
前記樹脂（Ａ）がセルロースアシレートであり、
さらに可塑剤（Ｂ）と、
ヒンダードフェノール化合物、トコフェロール化合物、トコトリエノール化合物、ホスファイト化合物及びヒドロキシルアミン化合物からなる群から選択される少なくとも一種の化合物（Ｃ）と、
を含有する＜１＞〜＜５＞のいずれか１項に記載の樹脂組成物。
＜７＞
ＪＩＳ  Ｋ７２４４−３：１９９９に規定される動的粘弾性測定において、周波数１Ｈｚ、８０℃における貯蔵弾性率Ｅ’ｆ８０と損失弾性率Ｅ”ｆ８０の比（Ｅ’ｆ８０／Ｅ”ｆ８０）が６．５以上１３以下である＜１＞〜＜６＞のいずれか１項に記載の樹脂組成物。
＜８＞
ＪＩＳ  Ｋ７２４４−３：１９９９に規定される動的粘弾性測定において、周波数１Ｈｚ、９０℃における貯蔵弾性率Ｅ’ｆ９０と損失弾性率Ｅ”ｆ９０の比（Ｅ’ｆ９０／Ｅ”ｆ９０）が３以上１２以下である＜１＞〜＜７＞のいずれか１項に記載の樹脂組成物。
＜９＞
ＪＩＳ  Ｋ７２４４−３：１９９９に規定される動的粘弾性測定において、周波数１Ｈｚ、９０℃における貯蔵弾性率Ｅ’ｆ９０と損失弾性率Ｅ”ｆ９０の比（Ｅ’ｆ９０／Ｅ”ｆ９０）に対する、周波数１Ｈｚ、８０℃における貯蔵弾性率Ｅ’ｆ８０と損失弾性率Ｅ”ｆ８０の比（Ｅ’ｆ８０／Ｅ”ｆ８０）の値［（Ｅ’ｆ８０／Ｅ”ｆ８０）／（Ｅ’ｆ９０／Ｅ”ｆ９０）］が１．１５以上１．３５以下である＜１＞〜＜８＞のいずれか１項に記載の樹脂組成物。
＜１０＞
ＪＩＳ  Ｋ７２４４−３：１９９９に規定される動的粘弾性測定において、周波数１Ｈｚ、８０℃における貯蔵弾性率Ｅ’ｆ８０と損失弾性率Ｅ”ｆ８０の比（Ｅ’ｆ８０／Ｅ”ｆ８０）に対する、周波数１Ｈｚ、２５℃における貯蔵弾性率Ｅ’ｆ２５と損失弾性率Ｅ”ｆ２５の比（Ｅ’ｆ２５／Ｅ”ｆ２５）の値［（Ｅ’ｆ２５／Ｅ”ｆ２５）／（Ｅ’ｆ８０／Ｅ”ｆ８０）］が１．４以上３．５以下である＜１＞〜＜９＞のいずれか１項に記載の樹脂組成物。
【０００８】
＜１１＞
＜１＞〜＜１０＞のいずれか１項に記載の樹脂組成物を含む樹脂成形体。
＜１２＞
射出成形体である、＜１１＞に記載の樹脂成形体。
【発明の効果】
【０００９】
＜１＞、＜２＞、＜３＞、＜４＞、＜５＞、又は＜６＞に係る発明によれば、バイオマス由来炭素原子を有する樹脂（Ａ）を含有する樹脂組成物において、周波数１Ｈｚ、８０℃における貯蔵弾性率Ｅ’ｆ８０と損失弾性率Ｅ”ｆ８０との比（Ｅ’ｆ８０／Ｅ”ｆ８０）が５未満又は１５超である場合に比べ、寸法精度の高い樹脂成形体が得られる樹脂組成物が提供される。
＜７＞に係る発明によれば、周波数１Ｈｚ、８０℃における貯蔵弾性率Ｅ’ｆ８０と損失弾性率Ｅ”ｆ８０の比（Ｅ’ｆ８０／Ｅ”ｆ８０）が６．５未満又は１３超である場合に比べ、寸法精度の高い樹脂成形体が得られる樹脂組成物が提供される。
＜８＞に係る発明によれば、周波数１Ｈｚ、９０℃における貯蔵弾性率Ｅ’ｆ９０と損失弾性率Ｅ”ｆ９０の比（Ｅ’ｆ９０／Ｅ”ｆ９０）が３未満又は１２超である場合に比べ、寸法精度の高い樹脂成形体が得られる樹脂組成物が提供される。
＜９＞に係る発明によれば、周波数１Ｈｚ、９０℃における貯蔵弾性率Ｅ’ｆ９０と損失弾性率Ｅ”ｆ９０の比（Ｅ’ｆ９０／Ｅ”ｆ９０）に対する、周波数１Ｈｚ、８０℃における貯蔵弾性率Ｅ’ｆ８０と損失弾性率Ｅ”ｆ８０の比（Ｅ’ｆ８０／Ｅ”ｆ８０）の値［（Ｅ’ｆ８０／Ｅ”ｆ８０）／（Ｅ’ｆ９０／Ｅ”ｆ９０）］が１．１５未満又は１．３５超である場合に比べ、寸法精度の高い樹脂成形体が得られる樹脂組成物が提供される。
＜１０＞に係る発明によれば、周波数１Ｈｚ、８０℃における貯蔵弾性率Ｅ’ｆ８０と損失弾性率Ｅ”ｆ８０の比（Ｅ’ｆ８０／Ｅ”ｆ８０）に対する、周波数１Ｈｚ、２５℃における貯蔵弾性率Ｅ’ｆ２５と損失弾性率Ｅ”ｆ２５の比（Ｅ’ｆ２５／Ｅ”ｆ２５）の値［（Ｅ’ｆ２５／Ｅ”ｆ２５）／（Ｅ’ｆ８０／Ｅ”ｆ８０）］が１．４未満又は３．５超である場合に比べ、寸法精度の高い樹脂成形体が得られる樹脂組成物が提供される。
＜１１＞、又は＜１２＞に係る発明によれば、バイオマス由来炭素原子を有する樹脂（Ａ）を含有する樹脂組成物において、周波数１Ｈｚ、８０℃における貯蔵弾性率Ｅ’ｆ８０と損失弾性率Ｅ”ｆ８０との比（Ｅ’ｆ８０／Ｅ”ｆ８０）が５未満又は１５超である樹脂組成物を適用した場合に比べ、寸法精度の高い樹脂成形体が提供される。
【発明を実施するための形態】
【００１０】
以下、本発明の一例である実施形態について説明する。
なお、本明細書において、対象物中の各成分の量は、対象物中に各成分に該当する物質が複数種存在する場合、特に断らない限り、対象物中に存在する当該複数種の物質の合計の含有率又は含有量を意味する。
また、「Ｘの重合体」との表記は、Ｘのみの単独重合体に加え、ＸとＸ以外の単量体との共重合体も包含する表現である。同様に、「ＸとＹとの共重合体」との表記は、Ｘ及びＹのみの共重合体（以下、便宜上「単独共重合体」とも称する）に加え、ＸとＹとＸ及びＹ以外の単量体との共重合体も包含する表現である。
また、バイオマス由来炭素原子を有する樹脂（Ａ）、可塑剤（Ｂ）、及び化合物（Ｃ）を、各々、成分（Ａ）、成分（Ｂ）、及び成分（Ｃ）とも称する。
【００１１】
＜樹脂組成物＞
本実施形態に係る樹脂組成物は、バイオマス由来炭素原子を有する樹脂（Ａ）（以下単に「バイオ樹脂（Ａ）」とも称す）を含有する。
そして、ＪＩＳ  Ｋ７２４４−３：１９９９に規定される動的粘弾性測定において、周波数１Ｈｚ、８０℃における貯蔵弾性率Ｅ’ｆ８０と損失弾性率Ｅ”ｆ８０との比（Ｅ’ｆ８０／Ｅ”ｆ８０）が５以上１５以下である。
【００１２】
一般に、樹脂組成物を溶融させて成形しその後固化させることで樹脂成形体を成形する場合（例えば射出成形等）、溶融した樹脂が冷却されて固化する際の体積収縮を補うため、圧力をかける工程（所謂保圧）が施される。なお、この保圧時の圧力が低い場合にはヒケ、つまり成形収縮による窪みが生じる。一方、圧力が高い場合には残留応力が生じるため、樹脂成形体の変形が誘発される。
【００１３】
これに対し、上記の構成を備える本実施形態に係る樹脂組成物によれば、寸法精度の高い樹脂成形体が得られる樹脂組成物が提供される。
その理由は、次の通り推測される。
【００１４】
溶融した樹脂組成物が成形され（例えば金型に流入され）、さらに冷却されると、成形された樹脂組成物の中心から表面にかけて温度勾配が生じ、中心よりも表面側の方が流動性が低い状態となる。この状態で保圧が施されると、成形された樹脂組成物の中心側に樹脂が充填され、一方固化しつつある表面は引き伸ばされる。このとき、樹脂組成物の弾性が高すぎると、表面側つまり引き伸ばされる領域での引き延ばしが起こりにくく、ヒケを解消するためには高い保圧を要するため成形体の過剰な残留応力が発生し、変形が発生しやすくなる。逆に、樹脂組成物の粘性が高すぎると、表面の固化が十分でないために、保圧工程においてヒケが解消されることなく樹脂が金型外へ漏出しやすく、バリが生じやすくなる。
ここで、８０℃における貯蔵弾性率Ｅ’ｆ８０と損失弾性率Ｅ”ｆ８０との比（Ｅ’ｆ８０／Ｅ”ｆ８０）は、大きいほど弾性が強く、一方で小さいほど粘性が強いことを示す指標である。つまり、本実施形態に係る樹脂組成物において比（Ｅ’ｆ８０／Ｅ”ｆ８０）が上記の範囲であることは、樹脂においてガラス状態からの固化が完了しつつある８０℃という温度において、粘性及び弾性が適度な範囲であることを示す。
そのため、成形された樹脂組成物が冷却されて固化する際に、表面側での引き延ばしが良好に行われてヒケの発生が抑制され、一方で残留応力の発生も抑制されて変形は生じ難くなると考えられる。
【００１５】
以上により、本実施形態では樹脂成形体を形成する際に高い寸法精度が得られる樹脂組成物が提供されるものと推測される。
【００１６】
・８０℃における比（Ｅ’ｆ８０／Ｅ”ｆ８０）
周波数１Ｈｚ、８０℃における貯蔵弾性率Ｅ’ｆ８０と損失弾性率Ｅ”ｆ８０との比（Ｅ’ｆ８０／Ｅ”ｆ８０）は、５以上１５以下であり、６．５以上１３以下であることが好ましく、７以上１１以下であることがより好ましい。
８０℃での比（Ｅ’ｆ８０／Ｅ”ｆ８０）が５以上であることで、適度な弾性を持つため、保圧による樹脂の金型内への充填が効果的に行われ、バリなくヒケの発生が抑制される。一方、８０℃での比（Ｅ’ｆ８０／Ｅ”ｆ８０）が１５以下であることで、適度な粘性を持つため過剰な残留応力を発生させることなくヒケの発生が抑制できる。以上により高い寸法精度を有する樹脂成形体を形成し得る。
【００１７】
・９０℃における比（Ｅ’ｆ９０／Ｅ”ｆ９０）
周波数１Ｈｚ、９０℃における貯蔵弾性率Ｅ’ｆ９０と損失弾性率Ｅ”ｆ９０との比（Ｅ’ｆ９０／Ｅ”ｆ９０）は、３以上１２以下であることが好ましく、４以上１１以下であることがより好ましく、５以上１０以下であることがさらに好ましい。
より高温である９０℃での貯蔵弾性率Ｅ’ｆ９０及び損失弾性率Ｅ”ｆ９０は、樹脂がよりガラス状態である樹脂組成物における粘弾性を示す。
この９０℃での比（Ｅ’ｆ９０／Ｅ”ｆ９０）が３以上であることで、適度な弾性を持つため、保圧による樹脂の金型内への充填が効果的に行われ、バリなくヒケの発生が抑制され易くなる。一方、９０℃での比（Ｅ’ｆ９０／Ｅ”ｆ９０）が１２以下であることで、適度な粘性を持つため過剰な残留応力を発生させることなくヒケの発生が抑制され易くなる。以上により高い寸法精度を有する樹脂成形体を形成し易くなる。
【００１８】
・［（Ｅ’ｆ８０／Ｅ”ｆ８０）／（Ｅ’ｆ９０／Ｅ”ｆ９０）］
９０℃における比（Ｅ’ｆ９０／Ｅ”ｆ９０）に対する、８０℃における比（Ｅ’ｆ８０／Ｅ”ｆ８０）の値［（Ｅ’ｆ８０／Ｅ”ｆ８０）／（Ｅ’ｆ９０／Ｅ”ｆ９０）］は、１．１５以上１．３５以下であることが好ましく、１．１６以上１．３以下であることがより好ましく、１．１７以上１．２８以下であることがさらに好ましい。
９０℃での粘弾性を示す比（Ｅ’ｆ９０／Ｅ”ｆ９０）と８０℃での粘弾性を示す比（Ｅ’ｆ８０／Ｅ”ｆ８０）との比率は、９０℃から８０℃に温度が降下する際の樹脂組成物における粘弾性の変化率の指標となる。そして、この［（Ｅ’ｆ８０／Ｅ”ｆ８０）／（Ｅ’ｆ９０／Ｅ”ｆ９０）］が上記の範囲であることは、９０℃から８０℃に降温した際の樹脂組成物における粘弾性の変化が適度であることを意味する。
［（Ｅ’ｆ８０／Ｅ”ｆ８０）／（Ｅ’ｆ９０／Ｅ”ｆ９０）］が１．３５以下であることは、温度の低下によって弾性が強くなり過ぎないことを意味し、適度な粘性及び弾性を持つため、保圧による樹脂の金型内への充填時に過剰な残留応力を発生させることなくヒケの発生が抑制され易くなる。また、［（Ｅ’ｆ８０／Ｅ”ｆ８０）／（Ｅ’ｆ９０／Ｅ”ｆ９０）］が１．１５以上であることは、温度の低下とともに弾性が強くなっていることを意味し、適度な弾性によって保圧による樹脂の金型内への充填が効果的に行われ、バリなくヒケの発生が抑制され易くなる。以上により高い寸法精度を有する樹脂成形体を形成し易くなる
【００１９】
・［（Ｅ’ｆ２５／Ｅ”ｆ２５）／（Ｅ’ｆ８０／Ｅ”ｆ８０）］
８０℃における比（Ｅ’ｆ８０／Ｅ”ｆ８０）に対する、２５℃における比（Ｅ’ｆ２５／Ｅ”ｆ２５）の値［（Ｅ’ｆ２５／Ｅ”ｆ２５）／（Ｅ’ｆ８０／Ｅ”ｆ８０）］は、１．４以上３．５以下であることが好ましく、１．５以上３以下であることがより好ましく、１．６以上２．５以下であることがさらに好ましい。
８０℃での粘弾性を示す比（Ｅ’ｆ８０／Ｅ”ｆ８０）と２５℃での粘弾性を示す比（Ｅ’ｆ２５／Ｅ”ｆ２５）との比率は、８０℃から２５℃に温度が降下する際の樹脂組成物における粘弾性の変化率の指標となる。そして、この［（Ｅ’ｆ２５／Ｅ”ｆ２５）／（Ｅ’ｆ８０／Ｅ”ｆ８０）］が上記の範囲であることは、８０℃から２５℃つまり固化が進行し切る温度にまで降温した際の樹脂組成物における粘弾性の変化が適度に緩やかであることを意味する。
［（Ｅ’ｆ２５／Ｅ”ｆ２５）／（Ｅ’ｆ８０／Ｅ”ｆ８０）］が３．５以下であることは、固化が進行し切る２５℃での粘弾性に対し８０℃での弾性が小さ過ぎず且つ粘性が大き過ぎていないこと、換言すれば８０℃から２５℃へ冷却される過程において過剰な固化が発生しないことを表す。これにより、保圧による樹脂の金型内への充填が効果的に行われバリなくヒケの発生が抑制され易くなり、かつ過剰な残留応力を発生させることなくヒケの発生が抑制され、高い寸法精度を有する樹脂成形体を形成し易くなる。また、［（Ｅ’ｆ２５／Ｅ”ｆ２５）／（Ｅ’ｆ８０／Ｅ”ｆ８０）］が１．４以上であることは、固化が進行し切る温度（２５℃）において弾性が十分に高められ且つ粘性が十分に低減されていることを表す。これにより、樹脂成形体が金型から取り出される際の変形を抑制できる。
【００２０】
なお、上記の「周波数１Ｈｚ、８０℃における貯蔵弾性率Ｅ’ｆ８０及び損失弾性率Ｅ”ｆ８０」、「周波数１Ｈｚ、９０℃における貯蔵弾性率Ｅ’ｆ９０及び損失弾性率Ｅ”ｆ９０」、及び「周波数１Ｈｚ、２５℃における貯蔵弾性率Ｅ’ｆ２５及び損失弾性率Ｅ”ｆ２５」の測定は以下の方法により行われる。
測定サンプルとして短冊状試験片（幅１３ｍｍ、長さ５０ｍｍ、厚さ２ｍｍ）を準備し、動的粘弾性測定装置（（株）日立ハイテクサイエンス製、ＤＭＳ６１００）を使用する。ＪＩＳ  Ｋ７２４４−５：１９９９「プラスチック−動的機械特性の試験方法−第５部：曲げ振動−非共振法」における「図１ａ）固定支持試験片を用いた試験方式」に準じて、正弦波振動、測定周波数１Ｈｚ、窒素気流下、２℃／ｍｉｎの昇温速度で１０℃から最高到達温度（１００℃以上１８０℃以下の範囲で設定）まで昇温する条件で測定する。得られた貯蔵弾性率、及び損失弾性率の各曲線から、２５℃、８０℃、９０℃における値を確認し、上記の各種貯蔵弾性率Ｅ’ｆ及び損失弾性率Ｅ”ｆを得る。
【００２１】
上記の「周波数１Ｈｚ、８０℃における貯蔵弾性率Ｅ’ｆ８０及び損失弾性率Ｅ”ｆ８０」、「周波数１Ｈｚ、９０℃における貯蔵弾性率Ｅ’ｆ９０及び損失弾性率Ｅ”ｆ９０」、及び「周波数１Ｈｚ、２５℃における貯蔵弾性率Ｅ’ｆ２５及び損失弾性率Ｅ”ｆ２５」を上記の範囲に制御する方法としては、特に限定されるものではないが、例えば以下の方法が挙げられる。
例えば、バイオ樹脂（Ａ）の種類の選択、添加剤（例えば可塑剤（Ｂ）、混合安定剤（例えば、ヒンダードフェノール化合物、トコフェロール化合物、トコトリエノール化合物、ホスファイト化合物及びヒドロキシルアミン化合物からなる群から選択される少なくとも一種の化合物（Ｃ））の種類及び添加量の調整、これら以外の他の添加剤（例えば熱可塑性エラストマー（Ｄ）、エステル化合物（Ｅ）等）の種類及び添加量の調整、等の方法が挙げられる。
【００２２】
以下、本実施形態に係る樹脂組成物の成分を詳細に説明する。
【００２３】
［バイオマス由来炭素原子を有する樹脂（Ａ）：成分（Ａ）］
本実施形態に係る樹脂組成物は、バイオマス由来炭素原子を有する樹脂（Ａ）を含有する。
バイオマス由来炭素原子を有する樹脂（Ａ）としては、特に制限はなく、バイオマス由来炭素原子を有する公知の樹脂が用いられる。
また、バイオマス由来炭素原子を有する樹脂（Ａ）としては、樹脂全体がバイオマス由来でなくともよく、少なくとも一部にバイオマス由来の構造を有していればよい。具体的には、例えば、後述するセルロースアシレートとしては、セルロース構造がバイオマス由来であり、かつアシレート構造が石油由来のものであってもよい。
なお、本実施形態における「バイオマス由来炭素原子を有する樹脂」とは、化石資源を除く生物由来の有機性資源由来の炭素原子を少なくとも有する樹脂であり、後述するように、ＡＳＴＭ  Ｄ６８６６：２０１２の規定に基づき１４Ｃの存在量よりバイオマス由来炭素原子の存在が示される。
【００２４】
本実施形態に係る樹脂組成物における前記バイオマス由来炭素原子のＡＳＴＭ  Ｄ６８６６：２０１２に規定される含有量は、得られる樹脂成形体における寸法精度の観点から、樹脂組成物中の全炭素原子の量に対して、２０質量％以上であることが好ましく、３０質量％以上であることがより好ましく、３５質量％以上であることが更に好ましく、４０質量％以上１００質量％以下であることが特に好ましい。
また、本実施形態において、樹脂組成物の前記バイオマス由来炭素原子の含有量の測定方法は、ＡＳＴＭ  Ｄ６８６６：２０１２の規定に基づき、樹脂組成物中の全炭素原子における１４Ｃの存在量を測定し、バイオマス由来炭素原子の含有量を算出するものとする。
【００２５】
バイオマス由来炭素原子を有する樹脂（Ａ）としては、例えば、セルロースアシレート、バイオマス由来ポリエステル、バイオマス由来ポリオレフィン、バイオマス由来ポリエチレンテレフタレート、バイオマス由来ポリアミド、ポリトリメチレンテレフタレート（ＰＴＴ）、ポリブチレンサクシネート（ＰＢＳ）、ホスファチジルグリセロール（ＰＧ）、イソソルバイトポリマー、アクリル酸変性ロジン等が挙げられる。
【００２６】
これらの中でも、バイオマス由来炭素原子を有する樹脂（Ａ）としては、得られる樹脂成形体における寸法精度の観点から、セルロースアシレート及び脂肪族ポリエステルからなる群から選択される少なくとも一種であることが好ましく、セルロースアシレートであることがより好ましい。
【００２７】
−セルロースアシレート−
セルロースアシレートは、セルロースにおけるヒドロキシ基の少なくも一部がアシル基により置換（アシル化）されたセルロース誘導体である。アシル基とは、−ＣＯ−ＲＡＣ（ＲＡＣは、水素原子又は炭化水素基を表す。）の構造を有する基である。
【００２８】
セルロースアシレートは、例えば、下記の一般式（ＣＡ）で表されるセルロース誘導体である。
【００２９】
【化１】
2020037609.tif 000002
【００３０】
一般式（ＣＡ）中、Ａ１、Ａ２及びＡ３はそれぞれ独立に、水素原子又はアシル基を表し、ｎは２以上の整数を表す。ただし、ｎ個のＡ１、ｎ個のＡ２及びｎ個のＡ３のうちの少なくとも一部はアシル基を表す。分子中にｎ個あるＡ１は、全て同一でも一部同一でも互いに異なっていてもよい。同様に、分子中にｎ個あるＡ２及びｎ個あるＡ３もそれぞれ、全て同一でも一部同一でも互いに異なっていてもよい。
【００３１】
Ａ１、Ａ２及びＡ３が表すアシル基は、当該アシル基中の炭化水素基が、直鎖状、分岐状及び環状のいずれであってもよいが、直鎖状又は分岐状であることが好ましく、直鎖状であることがより好ましい。
【００３２】
Ａ１、Ａ２及びＡ３が表すアシル基は、当該アシル基中の炭化水素基が、飽和炭化水素基でも不飽和炭化水素基でもよいが、飽和炭化水素基であることがより好ましい。
【００３３】
Ａ１、Ａ２及びＡ３が表すアシル基は、炭素数１以上６以下のアシル基が好ましい。すなわち、セルロースアシレートとしては、アシル基の炭素数が１以上６以下であるセルロースアシレートが好ましい。アシル基の炭素数が１以上６以下であるセルロースアシレートは、炭素数７以上のアシル基を有するセルロースアシレートに比べ、寸法精度により優れる樹脂成形体が得られやすい。
【００３４】
Ａ１、Ａ２及びＡ３が表すアシル基は、当該アシル基中の水素原子がハロゲン原子（例えば、フッ素原子、臭素原子、ヨウ素原子）、酸素原子、窒素原子などで置換された基でもよいが、無置換であることが好ましい。
【００３５】
Ａ１、Ａ２及びＡ３が表すアシル基としては、ホルミル基、アセチル基、プロピオニル基、ブチリル基（ブタノイル基）、プロペノイル基、ヘキサノイル基等が挙げられる。これらの中でもアシル基としては、樹脂組成物の成形性及び樹脂成形体の寸法精度の観点から、炭素数２以上４以下のアシル基がより好ましく、炭素数２又は３のアシル基が更に好ましい。
【００３６】
セルロースアシレートとしては、セルロースアセテート（セルロースモノアセテート、セルロースジアセテート（ＤＡＣ）、セルローストリアセテート）、セルロースアセテートプロピオネート（ＣＡＰ）、セルロースアセテートブチレート（ＣＡＢ）等が挙げられる。
【００３７】
セルロースアシレートとしては、得られる樹脂成形体における寸法精度の観点から、セルロースアセテートプロピオネート（ＣＡＰ）、セルロースアセテートブチレート（ＣＡＢ）が好ましく、セルロースアセテートプロピオネート（ＣＡＰ）がより好ましい。
【００３８】
セルロースアシレートは、１種を単独で使用してもよいし、２種以上を併用してもよい。
【００３９】
セルロースアシレートの重量平均重合度は、樹脂組成物の成形性、及び、得られる樹脂成形体における寸法精度の観点から、２００以上１０００以下が好ましく、５００以上１０００以下がより好ましく、６００以上１０００以下が更に好ましい。
【００４０】
セルロースアシレートの重量平均重合度は、以下の手順で重量平均分子量（Ｍｗ）から求める。
まず、セルロースアシレートの重量平均分子量（Ｍｗ）を、テトラヒドロフランを用い、ゲルパーミエーションクロマトグラフィ装置（ＧＰＣ装置：東ソー社製、ＨＬＣ−８３２０ＧＰＣ、カラム：ＴＳＫｇｅｌα−Ｍ）にてポリスチレン換算で測定する。
次いで、セルロースアシレートの構成単位分子量で除算することで、セルロースアシレートの重合度を求める。例えば、セルロースアシレートの置換基がアセチル基の場合、構成単位分子量は、置換度が２．４のとき２６３、置換度が２．９のとき２８４である。
また、本実施形態における樹脂の重量平均分子量（Ｍｗ）についても、前記セルロースアシレートの重量平均分子量の測定方法と同様な方法により測定される。
【００４１】
セルロースアシレートの置換度は、樹脂組成物の成形性、及び、得られる樹脂成形体における寸法精度の観点から、２．１以上２．９以下が好ましく、置換度２．２以上２．９以下がより好ましく、２．３以上２．９以下が更に好ましく、２．６以上２．９以下が特に好ましい。
【００４２】
セルロースアセテートプロピオネート（ＣＡＰ）において、アセチル基とプロピオニル基との置換度の比（アセチル基／プロピオニル基）は、樹脂組成物の成形性、及び、得られる樹脂成形体における寸法精度の観点から、０．０１以上１以下が好ましく、０．０５以上０．１以下がより好ましい。
【００４３】
ＣＡＰとしては、下記の（１）、（２）、（３）及び（４）の少なくとも１つを満足するＣＡＰが好ましく、下記の（１）、（３）及び（４）を満足するＣＡＰがより好ましく、下記の（２）、（３）及び（４）を満足するＣＡＰが更に好ましい。
（１）テトラヒドロフランを溶媒としたＧＰＣ法で測定したとき、ポリスチレン換算の重量平均分子量（Ｍｗ）が１６万以上２５万以下であり、且つポリスチレン換算の数平均分子量（Ｍｎ）とポリスチレン換算のＺ平均分子量（Ｍｚ）との比Ｍｎ／Ｍｚが０．１４以上０．２１以下である。
（２）テトラヒドロフランを溶媒としたＧＰＣ法で測定したとき、ポリスチレン換算の重量平均分子量（Ｍｗ）が１６万以上２５万以下であり、ポリスチレン換算の数平均分子量（Ｍｎ）とポリスチレン換算のＺ平均分子量（Ｍｚ）との比Ｍｎ／Ｍｚが０．１４以上０．２１以下であり、且つポリスチレン換算の重量平均分子量（Ｍｗ）とポリスチレン換算のＺ平均分子量（Ｍｚ）との比Ｍｗ／Ｍｚが０．３以上０．７以下である。
（３）ＩＳＯ１１４４３：１９９５に準じて２３０℃の条件にてキャピログラフで測定したとき、せん断速度１２１６（／ｓｅｃ）における粘度η１（Ｐａ・ｓ）とせん断速度１２１．６（／ｓｅｃ）における粘度η２（Ｐａ・ｓ）との比η１／η２が０．１以上０．３以下である。
（４）ＣＡＰを射出成形して得た小形角板試験片（ＪＩＳ  Ｋ７１３９：２００９が規格するＤ１１試験片、６０ｍｍ×６０ｍｍ、厚さ１ｍｍ）を温度６５℃且つ相対湿度８５％の雰囲気に４８時間放置したとき、ＭＤ方向の膨張率とＴＤ方向の膨張率がいずれも０．４％以上０．６％以下である。ここに、ＭＤ方向は、射出成形に用いる金型のキャビティの長さ方向を意味し、ＴＤ方向は、ＭＤ方向に直交する方向を意味する。
【００４４】
セルロースアセテートブチレート（ＣＡＢ）において、アセチル基とブチリル基との置換度の比（アセチル基／ブチリル基）は、樹脂組成物の成形性、及び、得られる樹脂成形体における寸法精度の観点から、０．０５以上３．５以下が好ましく、０．５以上３．０以下がより好ましい。
【００４５】
セルロースアシレートの置換度とは、セルロースが有するヒドロキシ基がアシル基により置換されている程度を示す指標である。つまり、置換度は、セルロースアシレートのアシル化の程度を示す指標となる。具体的には、置換度は、セルロースアシレートのＤ−グルコピラノース単位に３個あるヒドロキシ基がアシル基で置換された置換個数の分子内平均を意味する。置換度は、１Ｈ−ＮＭＲ（ＪＭＮ−ＥＣＡ／ＪＥＯＬ  ＲＥＳＯＮＡＮＣＥ社製）にて、セルロース由来水素原子のピークとアシル基由来水素原子のピークとの積分比から求める。
【００４６】
−バイオマス由来ポリエステル−
バイオマス由来ポリエステル（以下単に「ポリエステル樹脂」とも称す）は、例えば、ヒドロキシアルカノエート（ヒドロキシアルカン酸）の重合体、多価カルボン酸と多価アルコールとの重縮合体、環状ラクタムの開環重縮合体等である。
ポリエステル樹脂としては、脂肪族ポリエステル樹脂がよい。脂肪族ポリエステルとしては、ポリヒドロキシアルカノエート（ヒドロキシアルカノエートの重合体）、脂肪族ジオールと脂肪族カルボン酸との重縮合体等が挙げられる。
これらの中でも、得られる樹脂成形体の寸法精度の観点から、ポリエステル樹脂としては、ポリヒドロキシアルカノエートが好ましい。
ポリエステル樹脂は、１種単独で使用してもよいし、２種以上併用してもよい。
【００４７】
ポリヒドロキシアルカノエートとしては、例えば、一般式（ＰＨＡ）で表される構造単位を有する化合物が挙げられる。
なお、一般式（ＰＨＡ）で表される構造単位を有する化合物おいて、高分子鎖の末端（主鎖の末端）は、両端ともがカルボキシル基であってもよいし、片末端のみがカルボキシル基でもう一方の末端が他の基（例えば水酸基）であってもよい。
【００４８】
【化２】
2020037609.tif 000003
【００４９】
一般式（ＰＨＡ）中、ＲＰＨＡ１は、炭素数１以上１０以下のアルキレン基を表す。ｎは、２以上の整数を表す。
【００５０】
一般式（ＰＨＡ）中、ＲＰＨＡ１が表すアルキレン基としては、炭素数３以上６以下のアルキレン基が好ましい。ＲＰＨＡ１が表すアルキレン基は、直鎖状、分岐状のいずれであってもよいが、分岐状が好ましい。
【００５１】
ここで、一般式（ＰＨＡ）中、ＲＰＨＡ１がアルキレン基を表すとは、１）ＲＰＨＡ１が同じアルキレン基を表す［Ｏ−ＲＰＨＡ１−Ｃ（＝Ｏ）−］構造を有すること、２）ＲＰＨＡ１が異なるアルキレン基（ＲＰＨＡ１が炭素数又は分岐が異なるアルキレン基）を表す複数の［Ｏ−ＲＰＨＡ１−Ｃ（＝Ｏ）−］構造（即ち、［Ｏ−ＲＰＨＡ１Ａ−Ｃ（＝Ｏ）−］［Ｏ−ＲＰＨＡ１Ｂ−Ｃ（＝Ｏ）−］構造）を有することを示している。
つまり、ポリヒドロキシアルカノエートは、１種のヒドロキシアルカノエート（ヒドロキシアルカン酸）の単独重合体であってもよいし、２種以上のヒドロキシアルカノエート（ヒドロキシアルカン酸）の共重合体であってもよい。
【００５２】
一般式（ＰＨＡ）中、ｎの上限は特に限定されないが、例えば、２００００以下が挙げられる。ｎの範囲は、５００以上１００００以下が好ましく、１０００以上８０００以下がより好ましい。
【００５３】
ポリヒドロキシアルカノエートとしては、ヒドロキシアルカン酸（乳酸、２−ヒドロキシ酪酸、３−ヒドロキシ酪酸、４−ヒドロキシ酪酸、２−ヒドロキシ−３−メチル酪酸、２−ヒドロキシ−３，３−ジメチル酪酸、３−ヒドロキシ吉草酸、４−ヒドロキシ吉草酸、５−ヒドロキシ吉草酸、３−ヒドロキシヘキサン酸、２−ヒドロキシヘキサン酸、２−ヒドロキシイソヘキサン酸、６−ヒドロキシヘキサン酸、３−ヒドロキシプロピオン酸、３−ヒドロキシ−２，２−ジメチルプロピオン酸、３−ヒドロキシヘキサン酸、２−ヒドロキシ−ｎ−オクタン酸等）の単独重合体、又はこれら２種以上のヒドロキシアルカン酸の共重合体が挙げられる。
【００５４】
これらの中でも、ポリヒドロキシアルカノエートは、得られる樹脂成形体の透明性の低下抑制及び寸法精度向上の観点から、炭素数２以上４以下の分岐状のヒドロキシアルカン酸の単独重合体、炭素数２以上４以下の分岐状のヒドロキシアルカン酸と炭素数５以上７以上の分岐状のヒドロキシアルカン酸との単独共重合体が好ましく、炭素数３の分岐状のヒドロキシアルカン酸の単独重合体（つまりポリ乳酸）、３−ヒドロキシ酪酸と３−ヒドロキシヘキサン酸との単独共重合体（つまりポリヒドロキシブチレートヘキサノエート）がより好ましく、炭素数３の分岐状のヒドロキシアルカン酸の単独重合体（つまりポリ乳酸）がさらに好ましい。
なお、ヒドロキシアルカン酸の炭素数はカルボキシル基の炭素も含む数である。
【００５５】
ポリ乳酸は、乳酸がエステル結合によって重合した高分子化合物である。
【００５６】
ポリ乳酸としては、Ｌ−乳酸のホモポリマー、Ｄ−乳酸のホモポリマー、Ｌ−乳酸及びＤ−乳酸の少なくとも一方の重合体を含むブロックコポリマー、及び、Ｌ−乳酸及びＤ−乳酸の少なくとも一方の重合体を含むグラフトコポリマーが挙げられる。
【００５７】
前記「Ｌ−乳酸又はＤ−乳酸と共重合可能な化合物」としては、グリコール酸、ジメチルグリコール酸、３−ヒドロキシ酪酸、４−ヒドロキシ酪酸、２−ヒドロキシプロパン酸、３−ヒドロキシプロパン酸、２−ヒドロキシ吉草酸、３−ヒドロキシ吉草酸、４−ヒドロキシ吉草酸、シュウ酸、マロン酸、コハク酸、グルタル酸、アジピン酸、ピメリン酸、アゼライン酸、セバシン酸、ウンデカン二酸、ドデカン二酸、テレフタル酸等の多価カルボン酸及びこれらの無水物；エチレングリコール、ジエチレングリコール、トリエチレングリコール、１，２−プロパンジオール、１，３−プロパンジオール、１，３−ブタンジオール、１，４−ブタンジオール、２，３−ブタンジオール、１，５−ペンタンジオール、１，６−ヘキサンジオール、１，９−ノナンジオール、３−メチル−１，５−ペンタンジオール、ネオペンチルグリコール、テトラメチレングリコール、１，４−ヘキサンジメタノール等の多価アルコール；セルロース等の多糖類；α−アミノ酸等のアミノカルボン酸；５−ヒドロキシ吉草酸、２−ヒドロキシカプロン酸、３−ヒドロキシカプロン酸、４−ヒドロキシカプロン酸、５−ヒドロキシカプロン酸、６−ヒドロキシカプロン酸、６−ヒドロキシメチルカプロン酸、マンデル酸等のヒドロキシカルボン酸；グリコリド、β−メチル−δ−バレロラクトン、γ−バレロラクトン、ε−カプロラクトン等の環状エステル；等が挙げられる。
【００５８】
ポリ乳酸は、ラクチドを経由するラクチド法；溶媒中で乳酸を減圧下加熱し、水を取り除きながら重合させる直接重合法；などによって製造できることが知られている。
【００５９】
ポリヒドロキシブチレートヘキサノエートにおいて、得られる樹脂成形体の寸法精度の観点から、３−ヒドロキシ酪酸（３−ヒドロキシブチレート）と３−ヒドロキシヘキサン酸（３−ヒドロキシヘキサノエート）との共重合体に対する３−ヒドロキシヘキサン酸（３−ヒドロキシヘキサノエート）の共重合比は、３モル％以上２０モル％以下が好ましく、４モル％以上１５モル％以下がより好ましく、５モル％以上１２モル％以下がさらに好ましい。
【００６０】
なお、３−ヒドロキシヘキサン酸（３−ヒドロキシヘキサノエート）の共重合比の測定方法は、１Ｈ−ＮＭＲを用い、ヘキサノエート末端とブチレート末端由来のピークの積分値からヘキサノエート比率を算出する。
【００６１】
ポリエステル樹脂の重量平均分子量（Ｍｗ）は、得られる樹脂成形体の寸法精度の観点から、１０，０００以上１，０００，０００以下（好ましくは５０，０００以上８００，０００以下、より好ましくは１００，０００以上６００，０００以下）であることがよい。
【００６２】
ポリエステル樹脂の重量平均分子量（Ｍｗ）は、ゲルパーミエーションクロマトグラフ（ＧＰＣ）により測定される値である。具体的には、ＧＰＣによる分子量測定は、測定装置として東ソー（株）製、ＨＬＣ−８３２０ＧＰＣを用い、東ソー（株）製カラム・ＴＳＫｇｅｌ  ＧＭＨＨＲ−Ｍ＋ＴＳＫｇｅｌ  ＧＭＨＨＲ−Ｍ（７．８ｍｍＩ．Ｄ．３０ｃｍ）を使用し、クロロホルム溶媒で行う。そして、重量平均分子量（Ｍｗ）は、この測定結果から単分散ポリスチレン標準試料により作成した分子量校正曲線を使用して算出する。
【００６３】
バイオマス由来炭素原子を有する樹脂（Ａ）は、１種を単独で使用してもよいし、２種以上を併用してもよい。
【００６４】
［可塑剤（Ｃ）：成分（Ｃ）］
可塑剤（Ｃ）としては、例えば、カルダノール化合物、後述のエステル化合物（Ｅ）以外のエステル化合物、樟脳、金属石鹸、ポリオール、ポリアルキレンオキサイド等が挙げられる。可塑剤（Ｃ）としては、樹脂成形体の寸法精度の観点からは、カルダノール化合物又は後述のエステル化合物（Ｅ）以外のエステル化合物が好ましい。
【００６５】
可塑剤（Ｃ）は、１種を単独で使用してもよいし、２種以上を併用してもよい。
【００６６】
可塑剤（Ｃ）としては、エステル化合物（Ｅ）の添加による靭性の向上効果が得られやすい観点から、カルダノール化合物又はエステル化合物（Ｅ）以外のエステル化合物が好ましい。以下に、可塑剤（Ｃ）として好適なカルダノール化合物及びエステル化合物を具体的に説明する。
【００６７】
−カルダノール化合物−
カルダノール化合物とは、カシューを原料とする天然由来の化合物に含まれる成分（例えば、下記の構造式（ｃ−１）〜（ｃ−４）で表される化合物）又は前記成分からの誘導体を指す。
【００６８】
【化３】
2020037609.tif 000004
【００６９】
カルダノール化合物は、１種を単独で使用してもよいし、２種以上を併用してもよい。
【００７０】
本実施形態に係る樹脂組成物は、カルダノール化合物として、カシューを原料とする天然由来の化合物の混合物（以下「カシュー由来混合物」ともいう。）を含んでもよい。
【００７１】
本実施形態に係る樹脂組成物は、カルダノール化合物として、カシュー由来混合物からの誘導体を含んでもよい。カシュー由来混合物からの誘導体としては、例えば以下の混合物や単体等が挙げられる。
【００７２】
・カシュー由来混合物中の各成分の組成比を調整した混合物
・カシュー由来混合物中から特定の成分のみを単離した単体
・カシュー由来混合物中の成分を変性した変性体を含む混合物
・カシュー由来混合物中の成分を重合した重合体を含む混合物
・カシュー由来混合物中の成分を変性し且つ重合した変性重合体を含む混合物
・前記組成比を調整した混合物中の成分をさらに変性した変性体を含む混合物
・前記組成比を調整した混合物中の成分をさらに重合した重合体を含む混合物
・前記組成比を調整した混合物中の成分をさらに変性し且つ重合した変性重合体を含む混合物
・前記単離した単体をさらに変性した変性体
・前記単離した単体をさらに重合した重合体
・前記単離した単体をさらに変性し且つ重合した変性重合体
ここで単体には、２量体及び３量体等の多量体も含まれるものとする。
【００７３】
カルダノール化合物は、樹脂成形体の寸法精度の観点から、一般式（ＣＤＮ１）で表される化合物、及び、一般式（ＣＤＮ１）で表される化合物が重合された重合体からなる群から選択される少なくとも１種の化合物であることが好ましい。
【００７４】
【化４】
2020037609.tif 000005
【００７５】
一般式（ＣＤＮ１）中、Ｒ１は、置換基を有していてもよいアルキル基、又は二重結合を有し且つ置換基を有していてもよい不飽和脂肪族基を表す。Ｒ２は、ヒドロキシ基、カルボキシ基、置換基を有していてもよいアルキル基、又は二重結合を有し且つ置換基を有していてもよい不飽和脂肪族基を表す。Ｐ２は０以上４以下の整数を表す。Ｐ２が２以上である場合において複数存在するＲ２は、同じ基であっても異なる基であってもよい。
【００７６】
一般式（ＣＤＮ１）において、Ｒ１が表す置換基を有していてもよいアルキル基は、炭素数３以上３０以下のアルキル基であることが好ましく、炭素数５以上２５以下のアルキル基であることがより好ましく、炭素数８以上２０以下のアルキル基であることが更に好ましい。
置換基としては、例えば、ヒドロキシ基；エポキシ基、メトキシ基等のエーテル結合を含む置換基；アセチル基、プロピオニル基等のエステル結合を含む置換基；等が挙げられる。
置換基を有していてもよいアルキル基の例としては、ペンタデカン−１−イル基、ヘプタン−１−イル基、オクタン−１−イル基、ノナン−１−イル基、デカン−１−イル基、ウンデカン−１−イル基、ドデカン−１−イル基、テトラデカン−１−イル基等が挙げられる。
【００７７】
一般式（ＣＤＮ１）において、Ｒ１が表す二重結合を有し且つ置換基を有していてもよい不飽和脂肪族基は、炭素数３以上３０以下の不飽和脂肪族基であることが好ましく、炭素数５以上２５以下の不飽和脂肪族基であることがより好ましく、炭素数８以上２０以下の不飽和脂肪族基であることが更に好ましい。
不飽和脂肪族基が有する二重結合の数は、１以上３以下であることが好ましい。
置換基としては、前記アルキル基の置換基として列挙したものが同様に挙げられる。
二重結合を有し且つ置換基を有していてもよい不飽和脂肪族基の例としては、ペンタデカ−８−エン−１−イル基、ペンタデカ−８，１１−ジエン−１−イル基、ペンタデカ−８，１１，１４−トリエン−１−イル基、ペンタデカ−７−エン−１−イル基、ペンタデカ−７，１０−ジエン−１−イル基、ペンタデカ−７，１０，１４−トリエン−１−イル基等が挙げられる。
【００７８】
一般式（ＣＤＮ１）において、Ｒ１としては、ペンタデカ−８−エン−１−イル基、ペンタデカ−８，１１−ジエン−１−イル基、ペンタデカ−８，１１，１４−トリエン−１−イル基、ペンタデカ−７−エン−１−イル基、ペンタデカ−７，１０−ジエン−１−イル基、ペンタデカ−７，１０，１４−トリエン−１−イル基が好ましい。
【００７９】
一般式（ＣＤＮ１）において、Ｒ２が表す置換基を有していてもよいアルキル基及び二重結合を有し且つ置換基を有していてもよい不飽和脂肪族基としては、前記Ｒ１が表す置換基を有していてもよいアルキル基及び二重結合を有し且つ置換基を有していてもよい不飽和脂肪族基として列挙したものが同様に好ましい例として挙げられる。
【００８０】
一般式（ＣＤＮ１）で表される化合物はさらに変性されていてもよい。例えば、エポキシ化されていてもよく、具体的には一般式（ＣＤＮ１）で表される化合物が有するヒドロキシ基が下記の基（ＥＰ）に置き換えられた構造の化合物、つまり、下記の一般式（ＣＤＮ１−ｅ）で表される化合物であってもよい。
【００８１】
【化５】
2020037609.tif 000006
【００８２】
基（ＥＰ）及び一般式（ＣＤＮ１−ｅ）中、ＬＥＰは、単結合又は２価の連結基を表す。一般式（ＣＤＮ１−ｅ）中、Ｒ１、Ｒ２及びＰ２はそれぞれ、一般式（ＣＤＮ１）におけるＲ１、Ｒ２及びＰ２と同義である。
【００８３】
基（ＥＰ）及び一般式（ＣＤＮ１−ｅ）において、ＬＥＰが表す２価の連結基としては、例えば、置換基を有していてもよいアルキレン基（好ましくは炭素数１以上４以下のアルキレン基、より好ましくは炭素数１のアルキレン基）、−ＣＨ２ＣＨ２ＯＣＨ２ＣＨ２−基等が挙げられる。
上記置換基としては、一般式（ＣＤＮ１）のＲ１において置換基として列挙したものが同様に挙げられる。
【００８４】
ＬＥＰとしては、メチレン基が好ましい。
【００８５】
一般式（ＣＤＮ１）で表される化合物が重合された重合体とは、少なくとも２つ以上の一般式（ＣＤＮ１）で表される化合物が、連結基を介して又は介さずに重合された重合体をいう。
【００８６】
一般式（ＣＤＮ１）で表される化合物が重合された重合体としては、例えば、下記の一般式（ＣＤＮ２）で表される化合物が挙げられる。
【００８７】
【化６】
2020037609.tif 000007
【００８８】
一般式（ＣＤＮ２）中、Ｒ１１、Ｒ１２及びＲ１３はそれぞれ独立に、置換基を有していてもよいアルキル基、又は二重結合を有し且つ置換基を有していてもよい不飽和脂肪族基を表す。Ｒ２１、Ｒ２２及びＲ２３はそれぞれ独立に、ヒドロキシ基、カルボキシ基、置換基を有していてもよいアルキル基、又は二重結合を有し且つ置換基を有していてもよい不飽和脂肪族基を表す。Ｐ２１及びＰ２３はそれぞれ独立に、０以上３以下の整数を表し、Ｐ２２は０以上２以下の整数を表す。Ｌ１及びＬ２はそれぞれ独立に、２価の連結基を表す。ｎは、０以上１０以下の整数を表す。Ｐ２１が２以上である場合において複数存在するＲ２１、Ｐ２２が２以上である場合において複数存在するＲ２２、及びＰ２３が２以上である場合において複数存在するＲ２３はそれぞれ、同じ基であっても異なる基であってもよい。ｎが２以上である場合において複数存在するＲ１２、Ｒ２２及びＬ１はそれぞれ、同じ基であっても異なる基であってもよく、ｎが２以上である場合において複数存在するＰ２２は、同じ数であっても異なる数であってもよい。
【００８９】
一般式（ＣＤＮ２）において、Ｒ１１、Ｒ１２、Ｒ１３、Ｒ２１、Ｒ２２及びＲ２３が表す置換基を有していてもよいアルキル基及び二重結合を有し且つ置換基を有していてもよい不飽和脂肪族基としては、一般式（ＣＤＮ１）のＲ１として列挙したものが同様に好ましい例として挙げられる。
【００９０】
一般式（ＣＤＮ２）において、Ｌ１及びＬ２が表す２価の連結基としては、例えば、置換基を有していてもよいアルキレン基（好ましくは炭素数２以上３０以下のアルキレン基、より好ましくは炭素数５以上２０以下のアルキレン基）等が挙げられる。
上記置換基としては、一般式（ＣＤＮ１）のＲ１において置換基として列挙したものが同様に挙げられる。
【００９１】
一般式（ＣＤＮ２）において、ｎとしては、１以上１０以下が好ましく、１以上５以下がより好ましい。
【００９２】
一般式（ＣＤＮ２）で表される化合物はさらに変性されていてもよい。例えば、エポキシ化されていてもよく、具体的には一般式（ＣＤＮ２）で表される化合物が有するヒドロキシ基が基（ＥＰ）に置き換えられた構造の化合物、つまり、下記の一般式（ＣＤＮ２−ｅ）で表される化合物であってもよい。
【００９３】
【化７】
2020037609.tif 000008
【００９４】
一般式（ＣＤＮ２−ｅ）中、Ｒ１１、Ｒ１２、Ｒ１３、Ｒ２１、Ｒ２２、Ｒ２３、Ｐ２１、Ｐ２２、Ｐ２３、Ｌ１、Ｌ２及びｎはそれぞれ、一般式（ＣＤＮ２）におけるＲ１１、Ｒ１２、Ｒ１３、Ｒ２１、Ｒ２２、Ｒ２３、Ｐ２１、Ｐ２２、Ｐ２３、Ｌ１、Ｌ２及びｎと同義である。
一般式（ＣＤＮ２−ｅ）中、ＬＥＰ１、ＬＥＰ２及びＬＥＰ３はそれぞれ独立に、単結合又は２価の連結基を表す。ｎが２以上である場合において複数存在するＬＥＰ２は、同じ基であっても異なる基であってもよい。
【００９５】
一般式（ＣＤＮ２−ｅ）において、ＬＥＰ１、ＬＥＰ２及びＬＥＰ３が表す２価の連結基としては、一般式（ＣＤＮ１−ｅ）におけるＬＥＰが表す２価の連結基として列挙したものが同様に好ましい例として挙げられる。
【００９６】
一般式（ＣＤＮ１）で表される化合物が重合された重合体としては、例えば、少なくとも３つ以上の一般式（ＣＤＮ１）で表される化合物が、連結基を介して又は介さずに三次元的に架橋重合された重合体であってもよい。一般式（ＣＤＮ１）で表される化合物が三次元的に架橋重合された重合体としては、例えば以下の構造式で表される化合物が挙げられる。
【００９７】
【化８】
2020037609.tif 000009
【００９８】
上記構造式において、Ｒ１０、Ｒ２０及びＰ２０はそれぞれ、一般式（ＣＤＮ１）におけるＲ１、Ｒ２及びＰ２と同義である。Ｌ１０は、単結合又は２価の連結基を表す。複数存在するＲ１０、Ｒ２０及びＬ１０はそれぞれ、同じ基であっても異なる基であってもよい。複数存在するＰ２０は、同じ数であっても異なる数であってもよい。
【００９９】
上記構造式において、Ｌ１０が表す２価の連結基としては、例えば、置換基を有していてもよいアルキレン基（好ましくは炭素数２以上３０以下のアルキレン基、より好ましくは炭素数５以上２０以下のアルキレン基）等が挙げられる。
上記置換基としては、一般式（ＣＤＮ１）のＲ１において置換基として列挙したものが同様に挙げられる。
【０１００】
上記構造式で表される化合物はさらに変性されていてもよく、例えば、エポキシ化されていてもよい。具体的には、上記構造式で表される化合物が有するヒドロキシ基が基（ＥＰ）に置き換えられた構造の化合物であってもよく、例えば以下の構造式で表される化合物、つまり、一般式（ＣＤＮ１−ｅ）で表される化合物が三次元的に架橋重合された重合体が挙げられる。
【０１０１】
【化９】
2020037609.tif 000010
【０１０２】
上記構造式において、Ｒ１０、Ｒ２０及びＰ２０はそれぞれ、一般式（ＣＤＮ１−ｅ）におけるＲ１、Ｒ２及びＰ２と同義である。Ｌ１０は、単結合又は２価の連結基を表す。複数存在するＲ１０、Ｒ２０及びＬ１０はそれぞれ、同じ基であっても異なる基であってもよい。複数存在するＰ２０は、同じ数であっても異なる数であってもよい。
【０１０３】
上記構造式において、Ｌ１０が表す２価の連結基としては、例えば、置換基を有していてもよいアルキレン基（好ましくは炭素数２以上３０以下のアルキレン基、より好ましくは炭素数５以上２０以下のアルキレン基）等が挙げられる。
上記置換基としては、一般式（ＣＤＮ１）のＲ１において置換基として列挙したものが同様に挙げられる。
【０１０４】
カルダノール化合物は、樹脂成形体の寸法精度を向上する観点から、エポキシ基を有するカルダノール化合物を含むことが好ましく、エポキシ基を有するカルダノール化合物であることがより好ましい。
【０１０５】
カルダノール化合物としては、市販品を用いてもよい。市販品としては、例えば、Ｃａｒｄｏｌｉｔｅ社製のＮＸ−２０２４、Ｕｌｔｒａ  ＬＩＴＥ  ２０２３、ＮＸ−２０２６、ＧＸ−２５０３、ＮＣ−５１０、ＬＩＴＥ  ２０２０、ＮＸ−９００１、ＮＸ−９００４、ＮＸ−９００７、ＮＸ−９００８、ＮＸ−９２０１、ＮＸ−９２０３、東北化工社製のＬＢ−７０００、ＬＢ−７２５０、ＣＤ−５Ｌ等が挙げられる。エポキシ基を有するカルダノール化合物の市販品としては、例えば、Ｃａｒｄｏｌｉｔｅ社製のＮＣ−５１３、ＮＣ−５１４Ｓ、ＮＣ−５４７、ＬＩＴＥ５１３Ｅ、Ｕｌｔｒａ ＬＴＥ ５１３等が挙げられる。
【０１０６】
カルダノール化合物の水酸基価は、樹脂成形体の寸法精度の観点から、１００ｍｇＫＯＨ／ｇ以上が好ましく、１２０ｍｇＫＯＨ／ｇ以上がより好ましく、１５０ｍｇＫＯＨ／ｇ以上が更に好ましい。カルダノール化合物の水酸基価の測定は、ＩＳＯ１４９００のＡ法に従って行われる。
【０１０７】
カルダノール化合物として、エポキシ基を有するカルダノール化合物を用いる場合、そのエポキシ当量は、樹脂成形体の寸法精度を向上する観点から、３００以上５００以下が好ましく、３５０以上４８０以下がより好ましく、４００以上４７０以下が更に好ましい。エポキシ基を有するカルダノール化合物のエポキシ当量の測定は、ＩＳＯ３００１に従って行われる。
【０１０８】
カルダノール化合物の分子量は、成分（Ｂ）の添加による靱性の向上効果が得られやすい観点から、２５０以上１０００以下が好ましく、２８０以上９００以下がより好ましく、３００以上８００以下が更に好ましい。
【０１０９】
−エステル化合物−
本実施形態に係る樹脂組成物に可塑剤（Ｃ）として含まれるエステル化合物は、一般式（１）〜（５）で表される化合物以外のエステル化合物であれば特に制限されない。
【０１１０】
可塑剤（Ｃ）として含まれるエステル化合物としては、例えば、ジカルボン酸ジエステル、クエン酸エステル、ポリエーテルエステル化合物、安息香酸グリコールエステル、下記の一般式（６）で表される化合物、エポキシ化脂肪酸エステル等が挙げられる。これらエステルとしては、モノエステル、ジエステル、トリエステル、ポリエステル等が挙げられる。
【０１１１】
【化１０】
2020037609.tif 000011
【０１１２】
一般式（６）中、Ｒ６１は炭素数７以上２８以下の脂肪族炭化水素基を表し、Ｒ６２は炭素数１以上８以下の脂肪族炭化水素基を表す。
Ｒ６１が表す基の具体的な形態及び好ましい形態としては、一般式（１）におけるＲ１１が表す基と同様の形態が例示される。
Ｒ６２が表す基は、飽和の脂肪族炭化水素基でもよく、不飽和の脂肪族炭化水素基でもよく、飽和の脂肪族炭化水素基が好ましい。Ｒ６２が表す基は、直鎖状の脂肪族炭化水素基でもよく、分岐状の脂肪族炭化水素基でもよく、脂環を含む脂肪族炭化水素基でもよく、分岐状の脂肪族炭化水素基が好ましい。Ｒ６２が表す基は、脂肪族炭化水素基中の水素原子がハロゲン原子（例えば、フッ素原子、臭素原子、ヨウ素原子）、酸素原子、窒素原子などで置換された基でもよいが、無置換であることが好ましい。Ｒ６２が表す基は、炭素数２以上であることが好ましく、炭素数３以上であることがより好ましく、炭素数４以上であることが更に好ましい。
【０１１３】
可塑剤（Ｃ）として含まれるエステル化合物として具体的には、アジピン酸エステル、クエン酸エステル、セバシン酸エステル、アゼライン酸エステル、フタル酸エステル、酢酸エステル、二塩基酸エステル、リン酸エステル、縮合リン酸エステル、グリコールエステル（例えば、安息香酸グリコールエステル）、脂肪酸エステルの変性体（例えば、エポキシ化脂肪酸エステル）等が挙げられる。上記エステルとしては、モノエステル、ジエステル、トリエステル、ポリエステル等が挙げられる。中でも、ジカルボン酸ジエステル（アジピン酸ジエステル、セバシン酸ジエステル、アゼライン酸ジエステル、フタル酸ジエステル等）が好ましい。
【０１１４】
本実施形態に係る樹脂組成物に可塑剤（Ｃ）として含まれるエステル化合物は、分子量（又は重量平均分子量）が、２００以上２０００以下であることが好ましく、２５０以上１５００以下であることがより好ましく、２８０以上１０００以下であることが更に好ましい。エステル化合物の重量平均分子量は、特に断りのない限り、セルロースアシレート（Ａ）の重量平均分子量の測定方法に準拠して測定される値である。
【０１１５】
可塑剤（Ｃ）としては、アジピン酸エステルが好ましい。アジピン酸エステルは、セルロースアシレート（Ａ）との親和性が高く、セルロースアシレート（Ａ）に対して均一に近い状態で分散することで、他の可塑剤（Ｃ）に比べて熱流動性をより向上させる。
【０１１６】
アジピン酸エステルとしては、例えば、アジピン酸ジエステル、アジピン酸ポリエステルが挙げられる。具体的には、下記の一般式（ＡＥ）で表されるアジピン酸ジエステル、及び下記の一般式（ＡＰＥ）で表されるアジピン酸ポリエステルが挙げられる。
【０１１７】
【化１１】
2020037609.tif 000012
【０１１８】
一般式（ＡＥ）中、ＲＡＥ１及びＲＡＥ２はそれぞれ独立に、アルキル基又はポリオキシアルキル基［−（ＣｘＨ２Ｘ−Ｏ）ｙ−ＲＡ１］（ただし、ＲＡ１はアルキル基を表し、ｘは１以上１０以下の整数を表し、ｙは１以上１０以下の整数を表す。）を表す。
【０１１９】
一般式（ＡＰＥ）中、ＲＡＥ１及びＲＡＥ２はそれぞれ独立に、アルキル基又はポリオキシアルキル基［−（ＣｘＨ２Ｘ−Ｏ）ｙ−ＲＡ１］（ただし、ＲＡ１はアルキル基を表し、ｘは１以上１０以下の整数を表し、ｙは１以上１０以下の整数を表す。）を表し、ＲＡＥ３は、アルキレン基を表す。ｍ１は、１以上１０以下の整数を表し、ｍ２は、１以上２０以下の整数を表す。
【０１２０】
一般式（ＡＥ）及び（ＡＰＥ）中、ＲＡＥ１及びＲＡＥ２が表すアルキル基としては、炭素数１以上１２以下のアルキル基が好ましく、炭素数４以上１０以下のアルキル基がより好ましく、炭素数８のアルキル基が更に好ましい。ＲＡＥ１及びＲＡＥ２が表すアルキル基は、直鎖状、分岐状、環状のいずれでもよく、直鎖状又は分岐状が好ましい。
【０１２１】
一般式（ＡＥ）及び（ＡＰＥ）中、ＲＡＥ１及びＲＡＥ２が表すポリオキシアルキル基［−（ＣｘＨ２Ｘ−Ｏ）ｙ−ＲＡ１］において、ＲＡ１が表すアルキル基としては、炭素数１以上６以下のアルキル基が好ましく、炭素数１以上４以下のアルキル基がより好ましい。ＲＡ１が表すアルキル基は、直鎖状、分岐状、環状のいずれでもよく、直鎖状又は分岐状が好ましい。
【０１２２】
一般式（ＡＰＥ）中、ＲＡＥ３が表すアルキレン基としては、炭素数１以上６以下のアルキレン基が好ましく、炭素数１以上４以下のアルキレン基がより好ましい。アルキレン基は、直鎖状、分岐状、環状のいずれでもよく、直鎖状又は分岐状が好ましい。
【０１２３】
一般式（ＡＰＥ）中、ｍ１は、１以上５以下の整数が好ましく、ｍ２は、１以上１０以下の整数が好ましい。
【０１２４】
一般式（ＡＥ）及び（ＡＰＥ）中、各符号が表す基は、置換基で置換されていてもよい。置換基としては、アルキル基、アリール基、ヒドロキシ基等が挙げられる。
【０１２５】
アジピン酸エステルの分子量（又は重量平均分子量）は、２５０以上２０００以下であることが好ましく、２８０以上１５００以下であることがより好ましく、３００以上１０００以下であることが更に好ましい。アジピン酸エステルの重量平均分子量は、セルロースアシレート（Ａ）の重量平均分子量の測定方法に準拠して測定される値である。
【０１２６】
アジピン酸エステルとしては、アジピン酸エステルとそれ以外の成分との混合物を用いてもよい。当該混合物の市販品として、大八化学工業製のＤａｉｆａｔｔｙ１０１等が挙げられる。
【０１２７】
クエン酸エステル、セバシン酸エステル、アゼライン酸エステル、フタル酸エステル、酢酸エステル等の脂肪酸エステルにおける末端の炭化水素基としては、脂肪族炭化水素基が好ましく、炭素数１以上１２以下のアルキル基が好ましく、炭素数４以上１０以下のアルキル基がより好ましく、炭素数８のアルキル基が更に好ましい。当該アルキル基は、直鎖状、分岐状、環状のいずれでもよく、直鎖状又は分岐状が好ましい。
【０１２８】
クエン酸エステル、セバシン酸エステル、アゼライン酸エステル、フタル酸エステル、酢酸エステル等の脂肪酸エステルとしては、脂肪酸とアルコールとのエステルが挙げられる。前記アルコールとしては、メタノール、エタノール、プロパノール、ブタノール、２−エチルヘキサノール等の一価アルコール；グリセリン、ポリグリセリン（ジグリセリン等）、ペンタエリスリトール、エチレングリコール、ジエチレングリコール、プロピレングリコール、ブチレングリコール、トリメチロールプロパン、トリメチロールエタン、糖アルコール等の多価アルコール；などが挙げられる。
【０１２９】
安息香酸グリコールエステルにおけるグリコールとしては、エチレングリコール、ジエチレングリコール、プロピレングリコール等が挙げられる。
【０１３０】
エポキシ化脂肪酸エステルは、不飽和脂肪酸エステルの炭素−炭素不飽和結合がエポキシ化された構造（つまり、オキサシクロプロパン）を有するエステル化合物である。エポキシ化脂肪酸エステルとしては、例えば、不飽和脂肪酸（例えば、オレイン酸、パルミトレイン酸、バクセン酸、リノール酸、リノレン酸、ネルボン酸等）における炭素−炭素不飽和結合の一部又は全部がエポキシ化された脂肪酸とアルコールとのエステルが挙げられる。前記アルコールとしては、メタノール、エタノール、プロパノール、ブタノール、２−エチルヘキサノール等の一価アルコール；グリセリン、ポリグリセリン（ジグリセリン等）、ペンタエリスリトール、エチレングリコール、ジエチレングリコール、プロピレングリコール、ブチレングリコール、トリメチロールプロパン、トリメチロールエタン、糖アルコール等の多価アルコール；などが挙げられる。
【０１３１】
エポキシ化脂肪酸エステルの市販品として、アデカサイザーＤ−３２、Ｄ−５５、Ｏ−１３０Ｐ、Ｏ−１８０Ａ（ＡＤＥＫＡ製）、サンソサイザーＥ−ＰＳ、ｎＥ−ＰＳ、Ｅ−ＰＯ、Ｅ−４０３０、Ｅ−６０００、Ｅ−２０００Ｈ、Ｅ−９０００Ｈ（新理本理化製）が挙げられる。
【０１３２】
ポリエーテルエステル化合物は、ポリエステル単位及びポリエーテル単位のそれぞれが芳香族及び脂肪族（脂環族を含む）のいずれであってもよい。ポリエステル単位とポリエーテル単位の質量比は、例えば、２０：８０乃至８０：２０以下である。ポリエーテルエステル化合物の分子量（又は重量平均分子量）は、２５０以上２０００以下であることが好ましく、２８０以上１５００以下であることがより好ましく、３００以上１０００以下であることが更に好ましい。ポリエーテルエステル化合物の市販品として、アデカサイザーＲＳ−１０００（ＡＤＥＫＡ）が挙げられる。
【０１３３】
分子内に不飽和結合を１つ以上有するポリエーテル化合物は、末端にアリル基を有するポリエーテル化合物が例示され、ポリアルキレングリコールアリルエーテルが好ましい。分子内に不飽和結合を１つ以上有するポリエーテル化合物の分子量（又は重量平均分子量）は、２５０以上２０００以下であることが好ましく、２８０以上１５００以下であることがより好ましく、３００以上１０００以下であることが更に好ましい。分子内に不飽和結合を１つ以上有するポリエーテル化合物の市販品として、ユニオックスＰＫＡ−５００６、ユニオックスＰＫＡ−５００８、ユニオールＰＫＡ−５０１４、ユニオールＰＫＡ−５０１７（日油）等のポリアルキレングリコールアリルエーテルが挙げられる。
【０１３４】
《ヒンダードフェノール化合物、トコフェロール化合物、トコトリエノール化合物、ホスファイト化合物及びヒドロキシルアミン化合物からなる群から選択される少なくとも一種の化合物（Ｃ）：成分（Ｃ）》
本実施形態に係る樹脂組成物は、さらに化合物（Ｃ）を含んでもよい。
【０１３５】
化合物（Ｃ）は、ヒンダードフェノール化合物、トコフェロール化合物、トコトリエノール化合物、ホスファイト化合物及びヒドロキシルアミン化合物からなる群から選択される少なくとも一種である。
これらの化合物（Ｃ）は、例えばバイオ樹脂（Ａ）中に各種の添加剤を混合する際の安定化剤（混合安定剤）として機能し、樹脂成形体の寸法精度を高め易くする。
【０１３６】
−ヒンダードフェノール化合物−
本実施形態においてヒンダードフェノール化合物は、フェノールのヒドロキシ基のオルト位の少なくとも一方がアルキル基に置換されている化合物を指す。前記アルキル基としては、ｔｅｒｔ−ブチル基、ｔｅｒｔ−ペンチル基（１，１−ジメチルプロピル基）等の嵩高いアルキル基が好ましい。
【０１３７】
ヒンダードフェノール化合物としては、例えば、下記の一般式（ＨＰ１）で表される化合物が挙げられる。
【０１３８】
【化１２】
2020037609.tif 000013
【０１３９】
一般式（ＨＰ１）中、Ｒ１１及びＲ１２はそれぞれ独立に、水素原子又は炭素数１以上６以下のアルキル基を表し、Ｌ１１は単結合又は２価の連結基を表し、Ｘ１１は単結合又はｎ価の基を表し、ｎは１、２、３又は４を表す。
【０１４０】
Ｒ１１が表す炭素数１以上６以下のアルキル基としては、炭素数１以上５以下のアルキル基が好ましく、炭素数１以上４以下のアルキル基がより好ましい。Ｒ１１が表す炭素数１以上６以下のアルキル基としては、直鎖状、分岐状及び環状のいずれでもよいが、直鎖状又は分岐状のアルキル基が好ましい。
【０１４１】
Ｒ１１が表す炭素数１以上６以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、１，１−ジメチルブチル基が好ましく、メチル基、ｔｅｒｔ−ブチル基又はｔｅｒｔ−ペンチル基がより好ましく、メチル基又はｔｅｒｔ−ブチル基が更に好ましい。
【０１４２】
Ｒ１２が表す炭素数１以上６以下のアルキル基としては、炭素数１以上３以下のアルキル基が好ましく、炭素数１又は２のアルキル基がより好ましい。Ｒ１２が表す炭素数１以上６以下のアルキル基としては、直鎖状、分岐状及び環状のいずれでもよいが、直鎖状又は分岐状のアルキル基が好ましい。
【０１４３】
Ｒ１２が表す炭素数１以上６以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、１，１−ジメチルブチル基が好ましく、メチル基、エチル基、ｎ−プロピル基又はイソプロピル基がより好ましく、メチル基又はエチル基が更に好ましい。
【０１４４】
Ｒ１１が表す基としては、水素原子、メチル基、ｔｅｒｔ−ブチル基又はｔｅｒｔ−ペンチル基が好ましい。
Ｒ１２が表す基としては、水素原子、メチル基又はエチル基が好ましい。
【０１４５】
Ｒ１１とＲ１２とは互いに連結して環を形成していてもよい。
【０１４６】
Ｌ１１が表す２価の連結基としては、炭素数１以上６以下のアルキレン基（好ましくは炭素数１以上４以下のアルキレン基）、−Ｒ−Ｃ(＝Ｏ)Ｏ−Ｒ’−等が挙げられる。ここで、Ｒ及びＲ’はそれぞれ独立に、炭素数１以上６以下のアルキレン基（好ましくは炭素数１以上４以下のアルキレン基、より好ましくは炭素数１又は２のアルキレン基）又はフェニレン基を表す。
−Ｒ−Ｃ(＝Ｏ)Ｏ−Ｒ’−は、好ましくは−ＣＨ２ＣＨ２−Ｃ(＝Ｏ)Ｏ−ＣＨ２−である。
【０１４７】
Ｘ１１が表す１価の基としては、脂肪族炭化水素基が挙げられる。
当該脂肪族炭化水素基は、直鎖状でもよく、分岐状でもよく、脂環を含んでいてもよい。当該脂肪族炭化水素基は、一般式（ＨＰ１）で表される化合物がバイオ樹脂（Ａ）に分散しやすい観点及び寸法精度の観点から、脂環を含まない脂肪族炭化水素基（つまり、鎖状の脂肪族炭化水素基）であることが好ましく、直鎖状の脂肪族炭化水素基であることがより好ましい。
当該脂肪族炭化水素基は、飽和の脂肪族炭化水素基でもよく、不飽和の脂肪族炭化水素基でもよい。当該脂肪族炭化水素基は、一般式（ＨＰ１）で表される化合物がバイオ樹脂（Ａ）に分散しやすい観点及び寸法精度の観点から、飽和の脂肪族炭化水素基であることが好ましい。
当該脂肪族炭化水素基は、一般式（ＨＰ１）で表される化合物がバイオ樹脂（Ａ）に分散しやすい観点及び寸法精度の観点から、炭素数１以上２４以下であることが好ましく、炭素数６以上２０以下であることがより好ましく、炭素数１２以上１８以下であることが更に好ましい。
当該脂肪族炭化水素基の具体例としては、後述の一般式（Ｐ１）におけるＹ４１について示す具体例と同様の基が挙げられる。
当該脂肪族炭化水素基の具体例としては、炭素数６以上２０以下の直鎖状のアルキル基が好ましく、炭素数１２以上１８以下の直鎖状のアルキル基がより好ましく、炭素数１６以上１８以下の直鎖状のアルキル基が更に好ましい。
【０１４８】
Ｘ１１が表す２価の基としては、炭素数１以上６以下のアルカン（好ましくは炭素数１以上４以下のアルカン）から２個の水素原子を除いた基（アルカンジイル基）、−(Ｒ−Ｏ−Ｒ’)ｍ−等が挙げられる。ここで、Ｒ及びＲ’はそれぞれ独立に、炭素数１以上４以下のアルキレン基又はフェニレン基を表し、ｍは１、２、３又は４（好ましくは１又は２）を表す。
−(Ｒ−Ｏ−Ｒ’)ｍ−は、好ましくは、−ＣＨ２−Ｏ−ＣＨ２−、−(ＣＨ２−Ｏ−ＣＨ２)２−である。
【０１４９】
Ｘ１１が表す２価の基としては、下記の基（ＨＰ１−ａ）も挙げられる。＊はＬ１１との結合位置を表す。
【０１５０】
【化１３】
2020037609.tif 000014
【０１５１】
基（ＨＰ１−ａ）中、Ｒ１１１、Ｒ１１２、Ｒ１１３及びＲ１１４はそれぞれ独立に、水素原子又は炭素数１以上４以下のアルキル基を表す。炭素数１以上４以下のアルキル基としては、メチル基、エチル基、ｎ−プロピル基、イソプロピル基、ｎ−ブチル基、ｓｅｃ−ブチル基、イソブチル基、ｔｅｒｔ−ブチル基が好ましく、メチル基又はエチル基がより好ましく、メチル基が更に好ましい。
【０１５２】
Ｘ１１が表す３価の基としては、炭素数１以上６以下のアルカン（好ましくは炭素数１以上４以下のアルカン）から３個の水素原子を除いた基（アルカントリイル基）等が挙げられる。
Ｘ１１が表す３価の基としては、下記の基（ＨＰ１−ｂ）及び基（ＨＰ１−ｃ）も挙げられる。＊はＬ１１との結合位置を表す。
【０１５３】
【化１４】
2020037609.tif 000015
【０１５４】
基（ＨＰ１−ｂ）中、Ｒ１１５、Ｒ１１６及びＲ１１７はそれぞれ独立に、水素原子又は炭素数１以上４以下のアルキル基を表す。炭素数１以上４以下のアルキル基としては、メチル基、エチル基、ｎ−プロピル基、イソプロピル基、ｎ−ブチル基、ｓｅｃ−ブチル基、イソブチル基、ｔｅｒｔ−ブチル基が好ましく、メチル基又はエチル基がより好ましく、メチル基が更に好ましい。
【０１５５】
Ｘ１１が表す４価の基としては、炭素数１以上６以下のアルカン（好ましくは炭素数１以上４以下のアルカン）から４個の水素原子を除いた基（アルカンテトライル基）等が挙げられ、中でもメタンテトライルが好ましい。
【０１５６】
ｎが２、３又は４である場合において複数存在するＲ１１、Ｒ１２及びＬ１１はそれぞれ、同じ基であっても異なる基であってもよい。
【０１５７】
一般式（ＨＰ１）で表される化合物の具体例としては、例えば、ＢＡＳＦ社製「Ｉｒｇａｎｏｘ  １０１０」、「Ｉｒｇａｎｏｘ  ２４５」、「Ｉｒｇａｎｏｘ  １０７６」、
ＡＤＥＫＡ社製「アデカスタブＡＯ−８０」、「アデカスタブＡＯ−６０」、「アデカスタブＡＯ−５０」、「アデカスタブＡＯ−４０」、「アデカスタブＡＯ−３０」、「アデカスタブＡＯ−２０」、「アデカスタブＡＯ−３３０」、住友化学社製「Ｓｕｍｉｌｉｚｅｒ  ＧＡ−８０」が挙げられる。
【０１５８】
ヒンダードフェノール化合物としては、例えば、下記の一般式（ＨＰ２）で表される化合物が挙げられる。
【０１５９】
【化１５】
2020037609.tif 000016
【０１６０】
一般式（ＨＰ２）中、Ｒ２１、Ｒ２２、Ｒ２３、Ｒ２４及びＲ２５はそれぞれ独立に、水素原子又は炭素数１以上６以下のアルキル基を表す。
【０１６１】
Ｒ２１が表す炭素数１以上６以下のアルキル基としては、炭素数４以上６以下のアルキル基が好ましく、炭素数４又は５のアルキル基がより好ましい。Ｒ２１が表す炭素数１以上６以下のアルキル基としては、直鎖状、分岐状及び環状のいずれでもよいが、直鎖状又は分岐状のアルキル基が好ましく、分岐状のアルキル基がより好ましい。
【０１６２】
Ｒ２１が表す炭素数１以上６以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、１，１−ジメチルブチル基が好ましく、ｔｅｒｔ−ブチル基、ｔｅｒｔ−ペンチル基又は１，１−ジメチルブチル基がより好ましく、ｔｅｒｔ−ブチル基又はｔｅｒｔ−ペンチル基がより好ましい。
【０１６３】
Ｒ２２が表す炭素数１以上６以下のアルキル基としては、炭素数１以上５以下のアルキル基が好ましく、炭素数１以上４以下のアルキル基がより好ましい。Ｒ２２が表す炭素数１以上６以下のアルキル基としては、直鎖状、分岐状及び環状のいずれでもよいが、直鎖状又は分岐状のアルキル基が好ましい。
【０１６４】
Ｒ２２が表す炭素数１以上６以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、１，１−ジメチルブチル基が好ましく、メチル基、ｔｅｒｔ−ブチル基又はｔｅｒｔ−ペンチル基がより好ましい。
【０１６５】
Ｒ２３が表す基の具体的な形態及び好ましい形態は、Ｒ２１について述べた形態と同様である。
【０１６６】
Ｒ２４が表す基の具体的な形態及び好ましい形態は、Ｒ２２について述べた形態と同様である。
【０１６７】
Ｒ２５が表す炭素数１以上６以下のアルキル基としては、炭素数１以上３以下のアルキル基が好ましく、炭素数１又は２のアルキル基がより好ましい。Ｒ２５が表す炭素数１以上６以下のアルキル基としては、直鎖状、分岐状及び環状のいずれでもよいが、直鎖状又は分岐状のアルキル基が好ましい。
【０１６８】
Ｒ２５が表す炭素数１以上６以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、１，１−ジメチルブチル基が好ましく、メチル基、エチル基、ｎ−プロピル基又はイソプロピル基がより好ましく、メチル基又はエチル基が更に好ましい。
【０１６９】
Ｒ２１が表す基としては、ｔｅｒｔ−ブチル基又はｔｅｒｔ−ペンチル基が好ましい。
Ｒ２２が表す基としては、メチル基、ｔｅｒｔ−ブチル基又はｔｅｒｔ−ペンチル基が好ましい。
Ｒ２３が表す基としては、ｔｅｒｔ−ブチル基又はｔｅｒｔ−ペンチル基が好ましい。
Ｒ２４が表す基としては、メチル基、ｔｅｒｔ−ブチル基又はｔｅｒｔ−ペンチル基が好ましい。
Ｒ２５が表す基としては、水素原子、メチル基又はエチル基が好ましい。
【０１７０】
一般式（ＨＰ２）で表される化合物の具体例としては、例えば、住友化学社製「Ｓｕｍｉｌｉｚｅｒ  ＧＭ」、「Ｓｕｍｉｌｉｚｅｒ  ＧＳ」が挙げられる。
【０１７１】
−トコフェロール化合物、トコトリエノール化合物−
トコフェロール化合物又はトコトリエノール化合物としては、例えば、下記の一般式（Ｔ１）で表される化合物が挙げられる。
【０１７２】
【化１６】
2020037609.tif 000017
【０１７３】
一般式（Ｔ１）中、Ｒ３１、Ｒ３２及びＲ３３はそれぞれ独立に、水素原子又は炭素数１以上３以下のアルキル基を表す。
【０１７４】
Ｒ３１が表す炭素数１以上３以下のアルキル基としては、直鎖状、分岐状及び環状のいずれでもよいが、直鎖状又は分岐状のアルキル基が好ましい。
【０１７５】
Ｒ３１が表す炭素数１以上３以下のアルキル基としては、具体的には、メチル基、エチル基、ｎ−プロピル基、イソプロピル基が好ましく、メチル基又はエチル基がより好ましく、メチル基が更に好ましい。
【０１７６】
Ｒ３１が表す基としては、水素原子又はメチル基が特に好ましい。
【０１７７】
Ｒ３２が表す基の具体的な形態及び好ましい形態は、Ｒ３１について述べた形態と同様である。
Ｒ３３が表す基の具体的な形態及び好ましい形態は、Ｒ３１について述べた形態と同様である。
【０１７８】
トコフェロール化合物の具体例として、例えば、以下の化合物が挙げられる。
【０１７９】
【化１７】
2020037609.tif 000018
【０１８０】
トコトリエノール化合物の具体例として、例えば、以下の化合物が挙げられる。
【０１８１】
【化１８】
2020037609.tif 000019
【０１８２】
−ホスファイト化合物−
ホスファイト化合物としては、例えば、下記の一般式（Ｐ１）で表される化合物が挙げられる。
【０１８３】
【化１９】
2020037609.tif 000020
【０１８４】
一般式（Ｐ１）中、Ｒ４１、Ｒ４２及びＲ４３はそれぞれ独立に、水素原子又は炭素数１以上１２以下のアルキル基を表し、Ｙ４１及びＹ４２はそれぞれ独立に脂肪族炭化水素基を表し、ｎ４１は１、２又は３を表し、ｍ４１は０又は１を表し、ｍ４２は０又は１を表し、但しｎ４１＋ｍ４１＋ｍ４２＝３である。
【０１８５】
Ｒ４１が表す炭素数１以上１２以下のアルキル基としては、炭素数１以上１０以下のアルキル基が好ましく、炭素数１以上９以下のアルキル基がより好ましい。Ｒ４１が表す炭素数１以上１２以下のアルキル基としては、直鎖状、分岐状及び環状のいずれでもよいが、直鎖状又は分岐状のアルキル基が好ましい。
【０１８６】
Ｒ４１が表す炭素数１以上１２以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、イソヘキシル基、ｓｅｃ−ヘキシル基、ｔｅｒｔ−ヘキシル基、ｎ−ヘプチル基、イソヘプチル基、ｓｅｃ−ヘプチル基、ｔｅｒｔ−ヘプチル基、ｎ−オクチル基、イソオクチル基、ｓｅｃ−オクチル基、ｔｅｒｔ−オクチル基、ｎ−ノニル基、イソノニル基、ｓｅｃ−ノニル基、ｔｅｒｔ−ノニル基、ｎ−デシル基、イソデシル基、ｓｅｃ−デシル基、ｔｅｒｔ−デシル基、ｎ−ウンデシル基、イソウンデシル基、ｓｅｃ−ドデシル基、ｔｅｒｔ−ドデシル基、ｎ−ドデシル基、イソドデシル基、ｓｅｃ−ドデシル基、ｔｅｒｔ−ドデシル基が挙げられる。
【０１８７】
Ｒ４２が表す炭素数１以上１２以下のアルキル基としては、Ｒ４１について述べたアルキル基と同様の形態が挙げられる。
Ｒ４３が表す炭素数１以上１２以下のアルキル基としては、Ｒ４１について述べたアルキル基と同様の形態が挙げられる。
【０１８８】
Ｒ４１が表す基としては、水素原子、メチル基又はｔｅｒｔ−ブチル基が好ましい。
Ｒ４２が表す基としては、炭素数１以上９以下のアルキル基が好ましく、メチル基又はｔｅｒｔ−ブチル基がより好ましく、ｔｅｒｔ−ブチル基が更に好ましい。
Ｒ４３が表す基としては、水素原子、メチル基又はｔｅｒｔ−ブチル基が好ましい。
【０１８９】
ｎ４１が２又は３である場合において複数存在するＲ４１、Ｒ４２及びＲ４３はそれぞれ、同じ基であっても異なる基であってもよい。
【０１９０】
ｎ４１が２又は３である場合において、複数存在するＲ４１どうし、複数存在するＲ４３どうし、又はＲ４１とＲ４３とは、連結して環を形成してもよい。
【０１９１】
Ｙ４１が表す脂肪族炭化水素基は、直鎖状でもよく、分岐状でもよく、脂環を含んでいてもよい。Ｙ４１が表す基は、一般式（Ｐ１）で表される化合物がバイオ樹脂（Ａ）に分散しやすい観点及び寸法精度の観点から、脂環を含まない脂肪族炭化水素基（つまり、鎖状の脂肪族炭化水素基）であることが好ましく、直鎖状の脂肪族炭化水素基であることがより好ましい。
【０１９２】
Ｙ４１が表す脂肪族炭化水素基は、飽和の脂肪族炭化水素基でもよく、不飽和の脂肪族炭化水素基でもよい。Ｙ４１が表す脂肪族炭化水素基は、一般式（Ｐ１）で表される化合物がバイオ樹脂（Ａ）に分散しやすい観点及び寸法精度の観点から、飽和の脂肪族炭化水素基であることが好ましい。
【０１９３】
Ｙ４１が表す脂肪族炭化水素基は、一般式（Ｐ１）で表される化合物がバイオ樹脂（Ａ）に分散しやすい観点及び寸法精度の観点から、炭素数１以上２０以下であることが好ましく、炭素数１以上１２以下であることがより好ましく、炭素数２以上８以下であることが更に好ましい。
【０１９４】
Ｙ４２が表す脂肪族炭化水素基の具体的な形態及び好ましい形態は、Ｙ４１について述べた形態と同様である。
【０１９５】
以下に、Ｙ４１及びＹ４２が表す脂肪族炭化水素基の具体例を示す。
【０１９６】
【化２０】
2020037609.tif 000021
【０１９７】
【化２１】
2020037609.tif 000022
【０１９８】
ｎ４１は１、２又は３を表し、２又は３であることが好ましく、３であることがより好ましい。
【０１９９】
一般式（Ｐ１）においてｎ４１＝２である場合の化合物の具体例としては、例えば、ＢＡＳＦ社製「Ｉｒｇａｆｏｓ  ３８」（ビス（２，４−ジ−ｔ−ブチル−６−メチルフェニル）−エチル−ホスファイト）が挙げられる。
【０２００】
一般式（Ｐ１）においてｎ４１＝３である場合、一般式（Ｐ１）で表される化合物は、下記の一般式（Ｐ１−ａ）で表される化合物である。
【０２０１】
【化２２】
2020037609.tif 000023
【０２０２】
一般式（Ｐ１−ａ）中のＲ４１、Ｒ４２及びＲ４３は、一般式（Ｐ１）中のＲ４１、Ｒ４２及びＲ４３と同義である。
【０２０３】
一般式（Ｐ１−ａ）で表される化合物の具体例としては、例えば、ＢＡＳＦ社製「Ｉｒｇａｆｏｓ  １６８」、ＢＡＳＦ社製「Ｉｒｇａｆｏｓ  ＴＮＰＰ」が挙げられる。
【０２０４】
ホスファイト化合物としては、例えば、下記の一般式（Ｐ２）で表される化合物が挙げられる。
【０２０５】
【化２３】
2020037609.tif 000024
【０２０６】
一般式（Ｐ２）中、Ｒ５１、Ｒ５２、Ｒ５３、Ｒ５４、Ｒ５５及びＲ５６はそれぞれ独立に、水素原子又は炭素数１以上１２以下のアルキル基を表し、Ｌ５１は単結合又は２価の連結基を表す。
【０２０７】
Ｒ５１が表す炭素数１以上１２以下のアルキル基としては、炭素数１以上１０以下のアルキル基が好ましく、炭素数１以上９以下のアルキル基がより好ましい。Ｒ５１が表す炭素数１以上１２以下のアルキル基としては、直鎖状、分岐状及び環状のいずれでもよいが、直鎖状又は分岐状のアルキル基が好ましい。
【０２０８】
Ｒ５１が表す炭素数１以上１２以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、イソヘキシル基、ｓｅｃ−ヘキシル基、ｔｅｒｔ−ヘキシル基、ｎ−ヘプチル基、イソヘプチル基、ｓｅｃ−ヘプチル基、ｔｅｒｔ−ヘプチル基、ｎ−オクチル基、イソオクチル基、ｓｅｃ−オクチル基、ｔｅｒｔ−オクチル基、ｎ−ノニル基、イソノニル基、ｓｅｃ−ノニル基、ｔｅｒｔ−ノニル基、ｎ−デシル基、イソデシル基、ｓｅｃ−デシル基、ｔｅｒｔ−デシル基、ｎ−ウンデシル基、イソウンデシル基、ｓｅｃ−ドデシル基、ｔｅｒｔ−ドデシル基、ｎ−ドデシル基、イソドデシル基、ｓｅｃ−ドデシル基、ｔｅｒｔ−ドデシル基が挙げられる。
【０２０９】
Ｒ５２が表す炭素数１以上１２以下のアルキル基としては、Ｒ５１について述べたアルキル基と同様の形態が挙げられる。
Ｒ５３が表す炭素数１以上１２以下のアルキル基としては、Ｒ５１について述べたアルキル基と同様の形態が挙げられる。
Ｒ５４が表す炭素数１以上１２以下のアルキル基としては、Ｒ５１について述べたアルキル基と同様の形態が挙げられる。
Ｒ５５が表す炭素数１以上１２以下のアルキル基としては、Ｒ５１について述べたアルキル基と同様の形態が挙げられる。
Ｒ５６が表す炭素数１以上１２以下のアルキル基としては、Ｒ５１について述べたアルキル基と同様の形態が挙げられる。
【０２１０】
Ｒ５１が表す基としては、水素原子、メチル基又はｔｅｒｔ−ブチル基が好ましい。
Ｒ５２が表す基としては、炭素数１以上９以下のアルキル基が好ましく、メチル基又はｔｅｒｔ−ブチル基がより好ましく、ｔｅｒｔ−ブチル基が更に好ましい。
Ｒ５３が表す基としては、水素原子、メチル基又はｔｅｒｔ−ブチル基が好ましい。
Ｒ５４が表す基としては、水素原子、メチル基又はｔｅｒｔ−ブチル基が好ましい。
Ｒ５５が表す基としては、炭素数１以上９以下のアルキル基が好ましく、メチル基又はｔｅｒｔ−ブチル基がより好ましく、ｔｅｒｔ−ブチル基が更に好ましい。
Ｒ５６が表す基としては、水素原子、メチル基又はｔｅｒｔ−ブチル基が好ましい。
【０２１１】
Ｌ５１が表す２価の連結基としては、アルキレン基、アリーレン基が挙げられ、炭素数１以上６以下のアルキレン基又はフェニレン基が好ましく、炭素数１以上４以下のアルキレン基又はフェニレン基がより好ましい。
【０２１２】
一般式（Ｐ２）で表される化合物の具体例としては、例えば、ＢＡＳＦ社製「Ｉｒｇａｆｏｓ  Ｐ−ＥＰＱ」が挙げられる。
【０２１３】
ホスファイト化合物としては、例えば、下記の一般式（Ｐ３）で表される化合物が挙げられる。
【０２１４】
【化２４】
2020037609.tif 000025
【０２１５】
一般式（Ｐ３）中、Ｒ６１、Ｒ６２、Ｒ６３、Ｒ６４、Ｒ６５及びＲ６６はそれぞれ独立に、水素原子又は炭素数１以上１２以下のアルキル基を表し、Ｌ６１及びＬ６２はそれぞれ独立に、単結合又は２価の連結基を表す。
【０２１６】
Ｒ６１が表す炭素数１以上１２以下のアルキル基としては、炭素数１以上１０以下のアルキル基が好ましく、炭素数１以上９以下のアルキル基がより好ましい。Ｒ６１が表す炭素数１以上１２以下のアルキル基としては、直鎖状、分岐状及び環状のいずれでもよいが、直鎖状又は分岐状のアルキル基が好ましい。
【０２１７】
Ｒ６１が表す炭素数１以上１２以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、イソヘキシル基、ｓｅｃ−ヘキシル基、ｔｅｒｔ−ヘキシル基、ｎ−ヘプチル基、イソヘプチル基、ｓｅｃ−ヘプチル基、ｔｅｒｔ−ヘプチル基、ｎ−オクチル基、イソオクチル基、ｓｅｃ−オクチル基、ｔｅｒｔ−オクチル基、ｎ−ノニル基、イソノニル基、ｓｅｃ−ノニル基、ｔｅｒｔ−ノニル基、ｎ−デシル基、イソデシル基、ｓｅｃ−デシル基、ｔｅｒｔ−デシル基、ｎ−ウンデシル基、イソウンデシル基、ｓｅｃ−ドデシル基、ｔｅｒｔ−ドデシル基、ｎ−ドデシル基、イソドデシル基、ｓｅｃ−ドデシル基、ｔｅｒｔ−ドデシル基が挙げられる。
【０２１８】
Ｒ６２が表す炭素数１以上１２以下のアルキル基としては、Ｒ６１について述べたアルキル基と同様の形態が挙げられる。
Ｒ６３が表す炭素数１以上１２以下のアルキル基としては、Ｒ６１について述べたアルキル基と同様の形態が挙げられる。
Ｒ６４が表す炭素数１以上１２以下のアルキル基としては、Ｒ６１について述べたアルキル基と同様の形態が挙げられる。
Ｒ６５が表す炭素数１以上１２以下のアルキル基としては、Ｒ６１について述べたアルキル基と同様の形態が挙げられる。
Ｒ６６が表す炭素数１以上１２以下のアルキル基としては、Ｒ６１について述べたアルキル基と同様の形態が挙げられる。
【０２１９】
Ｒ６１が表す基としては、水素原子、メチル基又はｔｅｒｔ−ブチル基が好ましい。
Ｒ６２が表す基としては、炭素数１以上９以下のアルキル基が好ましく、メチル基又はｔｅｒｔ−ブチル基がより好ましく、ｔｅｒｔ−ブチル基が更に好ましい。
Ｒ６３が表す基としては、水素原子、メチル基又はｔｅｒｔ−ブチル基が好ましい。
Ｒ６４が表す基としては、炭素数１以上９以下のアルキル基が好ましく、メチル基又はｔｅｒｔ−ブチル基がより好ましく、ｔｅｒｔ−ブチル基が更に好ましい。
【０２２０】
Ｒ６５が表す基としては、水素原子、メチル基、ｔｅｒｔ−ブチル基又はｔｅｒｔ−ペンチル基が好ましい。
Ｒ６６が表す基としては、水素原子、メチル基、ｔｅｒｔ−ブチル基又はｔｅｒｔ−ペンチル基が好ましい。
Ｒ６５及びＲ６６の少なくとも一方はアルキル基であることが好ましく、当該アルキル基としては、ｔｅｒｔ−ブチル基又はｔｅｒｔ−ペンチル基が好ましい。
【０２２１】
Ｌ６１が表す２価の連結基としては、アルキレン基が挙げられ、炭素数１以上３以下のアルキレン基が好ましく、炭素数１又は２のアルキレン基がより好ましい。
【０２２２】
Ｌ６１としては、単結合又はメチレン基が特に好ましい。
【０２２３】
Ｌ６２が表す２価の連結基としては、アルキレン基、アリーレン基が挙げられ、炭素数１以上６以下のアルキレン基又はフェニレン基が好ましく、炭素数１以上４以下のアルキレン基又はフェニレン基がより好ましい。
【０２２４】
一般式（Ｐ３）で表される化合物の具体例としては、例えば、住友化学社製「Ｓｕｍｉｌｉｚｅｒ  ＧＰ」が挙げられる。
【０２２５】
−ヒドロキシルアミン化合物−
本実施形態においてヒドロキシルアミン化合物は、アミンの窒素原子にヒドロキシ基が少なくとも１つじかに結合した構造を有する化合物を指す。ヒドロキシルアミン化合物としては、Ｎ，Ｎ−ジアルキルヒドロキシルアミンが好ましい。
ヒドロキシルアミン化合物としては、例えば、下記の一般式（ＨＡ１）で表される化合物が挙げられる。
【０２２６】
【化２５】
2020037609.tif 000026
【０２２７】
一般式（ＨＡ１）中、Ｒ７１及びＲ７２はそれぞれ独立に、炭素数１４以上２０以下のアルキル基を表す。
【０２２８】
Ｒ７１が表す炭素数１４以上２０以下のアルキル基としては、直鎖状のアルキル基、分岐状のアルキル基及び脂環を含むアルキル基のいずれでもよいが、直鎖状又は分岐状のアルキル基が好ましく、直鎖状のアルキル基がより好ましい。
【０２２９】
Ｒ７１が表す炭素数１４以上２０以下のアルキル基が分岐状である場合、当該基中の分岐鎖の個数は１以上３以下が好ましく、１又は２がより好ましく、１が更に好ましい。
【０２３０】
Ｒ７１が表す炭素数１４以上２０以下のアルキル基としては、炭素数１６以上１８以下の直鎖状又は分岐状のアルキル基が好ましく、炭素数１６以上１８以下の直鎖状のアルキル基が特に好ましい。
【０２３１】
Ｒ７２が表す基の具体的な形態及び好ましい形態は、Ｒ７１について述べた形態と同様である。
【０２３２】
以下に、Ｒ７１及びＲ７２が表す炭素数１４以上２０以下のアルキル基の具体例を示す。
【０２３３】
【化２６】
2020037609.tif 000027
【０２３４】
一般式（ＨＡ１）で表される化合物の具体例としては、例えば、ＢＡＳＦ社製「Ｉｒｇａｓｔａｂ  ＦＳ−０４２」が挙げられる。
【０２３５】
化合物（Ｃ）は、１種を単独で使用してもよいし、２種以上を併用してもよい。２種以上を併用する形態としては、同じ族内（例えば、ヒンダードフェノール化合物内）で２種以上併用する形態、及び、異なる族（例えば、ヒンダードフェノール化合物とトコフェロール化合物）にわたって２種以上併用する形態のいずれでもよい。
２種以上を併用する形態としては、ヒンダードフェノール化合物及びヒドロキシルアミン化合物からなる群から選択される少なくとも一種と、ホスファイト化合物から選ばれる少なくとも一種とを併用する形態が好ましい。
【０２３６】
［その他添加剤］
《熱可塑性エラストマー（Ｄ）：成分（Ｄ）》
本実施形態に係る樹脂組成物は、さらに熱可塑性エラストマー（Ｄ）を含んでもよい。
【０２３７】
熱可塑性エラストマー（Ｄ）は、ブタジエン重合体を含むコア層と、前記コア層の表面上に、スチレン重合体及びアクリロニトリル−スチレン重合体から選ばれる重合体を含むシェル層と、を有するコアシェル構造の重合体（ｄ１）、
コア層と、前記コア層の表面上に（メタ）アクリル酸アルキルエステルの重合体を含むシェル層と、を有するコアシェル構造の重合体（ｄ２）、
α−オレフィンと（メタ）アクリル酸アルキルエステルとの重合体であって、前記α−オレフィンに由来する構成単位を６０質量％以上含むオレフィン重合体（ｄ３）、
スチレン−エチレン−ブタジエン−スチレン共重合体（ｄ４）、
ポリウレタン（ｄ５）、並びに、
ポリエステル（ｄ６）からなる群より選ばれる少なくとも一種の熱可塑性エラストマーである。
【０２３８】
熱可塑性エラストマー（Ｄ）は、例えば、常温（２５℃）において弾性を有し、高温において熱可塑性樹脂と同じく軟化する性質を有する熱可塑性エラストマーである。
【０２３９】
（コアシェル構造の重合体（ｄ１）：成分（ｄ１））
コアシェル構造の重合体（ｄ１）は、コア層と前記コア層の表面上にシェル層とを有するコアシェル構造の重合体である。
コアシェル構造の重合体（ｄ１）は、コア層を最内層とし、シェル層を最外層とする重合体（具体的には、ブタジエン重合体を含むコア層に、スチレン重合体又はアクリロニトリル−スチレン重合体をグラフト重合してシェル層とした重合体）である。
なお、コア層とシェル層との間には、１層以上の他の層（例えば１層以上６層以下の他の層）を有してもよい。なお、他の層を有する場合、コアシェル構造の重合体（ｄ１）は、コア層となる重合体に、複数種の重合体をグラフト重合して多層化した重合体である。
【０２４０】
ブタジエン重合体を含むコア層は、ブタジエンを含む成分を重合した重合体であれば特に限定されず、ブタジエンの単独重合体のコア層であってもよく、ブタジエンと他の単量体との共重合体のコア層であってもよい。コア層がブタジエンと他の単量体との共重合体である場合は、他の単量体としては、例えば、ビニル芳香族が挙げられる。ビニル芳香族の中でも、スチレン成分（例えば、スチレン、アルキル置換スチレン（例えば、α−メチルスチレン、２−メチルスチレン、３−メチルスチレン、４−メチルスチレン、２−エチルスチレン、３−エチルスチレン、４−エチルスチレン等）、ハロゲン置換スチレン（例えば２−クロロスチレン、３−クロロスチレン、４−クロロスチレン等））であることがよい。スチレン成分は、１種を単独で用いてもよく、２種以上を併用してもよい。スチレン成分の中でも、スチレンを用いることが好ましい。また、他の単量体としては、アリル（メタ）アクリレート、トリアリルイソシアヌレート、ジビニルベンゼン等の多官能単量体を用いてもよい。
【０２４１】
ブタジエン重合体を含むコア層は、具体的には、例えば、ブタジエンの単独重合体であってもよく、ブタジエンとスチレンとの共重合体であってもよく、ブタジエンとスチレンとジビニルベンゼンとの３元共重合体であってもよい。
【０２４２】
コア層に含まれるブタジエン重合体は、ブタジエンに由来する構成単位の割合として、６０質量％以上１００質量％以下（好ましくは７０質量％以上１００質量％以下）、他の単量体（好ましくはスチレン成分）に由来する構成単位の割合として、０質量％以上４０質量％以下（好ましくは０質量％以上３０質量％以下）であることが好ましい。例えば、ブタジエン重合体を構成する各単量体に由来する構成単位の割合としては、各単量体としてブタジエン６０質量％以上１００質量％以下、スチレン０質量％以上４０質量％以下であり、スチレン及びジビニルベンゼンの合計量に対して、ジビニルベンゼン０質量％以上５質量％以下とすることがよい。
【０２４３】
スチレン重合体を含むシェル層は、スチレン成分を重合した重合体を含むシェル層であれば、特に限定されず、スチレンの単独重合体のシェル層であってもよく、スチレンと他の単量体との共重合体であってもよい。スチレン成分としては、コア層で例示したスチレン成分と同様の成分が挙げられる。他の単量体としては、例えば、（メタ）アクリル酸アルキルエステル（例えば、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸２−エチルヘキシル、（メタ）アクリル酸シクロヘキシル、（メタ）アクリル酸オクタデシル）等が挙げられる。（メタ）アクリル酸アルキルエステルは、アルキル鎖の水素の少なくとも一部が置換されていてもよい。その置換基としては、例えば、アミノ基、ヒドロキシル基、ハロゲン基等が挙げられる。（メタ）アクリル酸アルキルエステルは、１種を単独で用いてもよく、２種以上を併用してもよい。また、他の単量体としては、アリル（メタ）アクリレート、トリアリルイソシアヌレート、ジビニルベンゼン等の多官能単量体を用いてもよい。シェル層に含まれるスチレン重合体は、スチレン成分８５質量％以上１００質量％以下と、他の単量体成分（好ましくは（メタ）アクリル酸アルキルエステル）０質量％以上１５質量％以下との共重合体であることがよい。
【０２４４】
これらの中でも、シェル層に含まれるスチレン重合体は、スチレンと（メタ）アクリル酸アルキルエステルとの共重合体であることが好ましい。同様の点で、スチレンと、アルキル鎖の炭素数が１以上８以下の（メタ）アクリル酸アルキルエステルとの共重合体が好ましく、アルキル鎖の炭素数が１以上４以下の（メタ）アクリル酸アルキルエステルの重合体がより好ましい。
【０２４５】
アクリロニトリル−スチレン重合体を含むシェル層は、アクリロニトリル成分とスチレン成分との共重合体を含むシェル層である。アクリロニトリル−スチレン重合体は、特に限定されず、公知のアクリロニトリル−スチレン重合体が挙げられる。アクリロニトリル−スチレン重合体は、例えば、アクリロニトリル成分１０質量％以上８０質量％以下とスチレン成分２０質量％以上９０質量％以下との共重合体が挙げられる。アクリロニトリル成分と共重合するスチレン成分は、前述のコア層で例示したスチレン成分と同様の成分が挙げられる。なお、シェル層に含まれるアクリロニトリル−スチレン重合体には、また、アリル（メタ）アクリレート、トリアリルイソシアヌレート、ジビニルベンゼン等の多官能単量体を用いてもよい。
【０２４６】
なお、コア層とシェル層との間に有する１層以上の他の層は、シェル層で説明した重合体の層が例示される。
コアシェル構造全体に対するシェル層の質量割合は、１質量％以上４０質量％以下が好ましく、３質量％以上３０質量％以下がより好ましく、５質量％以上１５質量％以下がさらに好ましい。
【０２４７】
成分（ｄ１）のうち、ブタジエン重合体を含むコア層と、コア層の表面上に、スチレン重合体を含むシェル層とを有するコアシェル構造の重合体（ｄ１）の市販品としては、例えば、三菱ケミカル（株）製“メタブレン”（登録商標）、（株）カネカ製“カネエース”（登録商標）、Ａｒｋｅｍａ社製“Ｃｌｅａｒｓｔｒｅｎｇｔｈ”（登録商標）、ダウ・ケミカル日本（株）製“パラロイド”（登録商標）が挙げられる。
また、成分（ｄ１）のうち、ブタジエン重合体を含むコア層と、コア層の表面上に、アクリロニトリル−スチレン重合体を含むシェル層とを有するコアシェル構造の重合体（ｄ１）の市販品としては、例えば、Ｇａｌａｔａ  Ｃｈｅｍｉｃａｌｓ社製“ｂｌｅｎｄｅｘ”（登録商標）、ＥＬＩＸ  ＰＯＬＹＭＥＲＳ社製“ＥＬＩＸ”等が挙げられる。
【０２４８】
（コアシェル構造の重合体（ｄ２）：成分（ｄ２））
コアシェル構造の重合体（ｄ２）は、コア層と前記コア層の表面上にシェル層とを有するコアシェル構造の重合体である。
コアシェル構造の重合体（ｄ２）は、コア層を最内層とし、シェル層を最外層とする重合体（具体的には、コア層となる重合体に、（メタ）アクリル酸アルキルエステルの重合体をグラフト重合してシェル層とした重合体）である。
なお、コア層とシェル層との間には、１層以上の他の層（例えば１層以上６層以下の他の層）を有してよい。なお、他の層を有する場合、コアシェル構造の重合体（ｄ２）は、コア層となる重合体に、複数種の重合体をグラフト重合して多層化した重合体である。
【０２４９】
コア層は、特に限定されるものではないが、ゴム層であることがよい。ゴム層は、（メタ）アクリルゴム、シリコーンゴム、スチレンゴム、共役ジエンゴム、α−オレフィンゴム、ニトリルゴム、ウレタンゴム、ポリエステルゴム、ポリアミドゴム、これら２種以上の共重合体ゴム等の層が挙げられる。
これらの中でも、ゴム層は、（メタ）アクリルゴム、シリコーンゴム、スチレンゴム、共役ジエンゴム、α−オレフィンゴム、これら２種以上の共重合体ゴム等の層が好ましい。
なお、ゴム層は、架橋剤（ジビニルベンゼン、アリルアクリレート、ブチレングリコールジアクリレート等）を共重合して架橋させたゴム層であってもよい。
【０２５０】
（メタ）アクリルゴムとしては、例えば、（メタ）アクリル成分（例えば、（メタ）アクリル酸の炭素数２以上８以下のアルキルエステル等）を重合した重合体ゴムが挙げられる。
シリコーンゴムとしては、例えば、シリコーン成分（ポリジメチルシロキサン、ポリフェニルシロキサン等）で構成されたゴムが挙げられる。
スチレンゴムとしては、例えば、スチレン成分（スチレン、α−メチルスチレン等）を重合した重合体ゴムが挙げられる。
共役ジエンゴムとしては、例えば、共役ジエン成分（ブタジエン、イソプレン等）を重合した重合体ゴムが挙げられる。
α−オレフィンゴムは、α−オレフィン成分（エチレン、プロピレン、２−メチルプロピレン）を重合した重合体ゴムが挙げられる。
共重合体ゴムとしては、例えば、２種以上の（メタ）アクリル成分を重合した共重合体ゴム、（メタ）アクリル成分とシリコーン成分を重合した共重合体ゴム、（メタ）アクリル成分と共役ジエン成分とスチレン成分との共重合体等が挙げられる。
【０２５１】
シェル層を構成する重合体において、（メタ）アクリル酸アルキルエステルとしては、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸２−エチルヘキシル、（メタ）アクリル酸シクロヘキシル、（メタ）アクリル酸オクタデシル等が挙げられる。（メタ）アクリル酸アルキルエステルは、アルキル鎖の水素の少なくとも一部が置換されていてもよい。その置換基としては、例えば、アミノ基、ヒドロキシル基、ハロゲン基等が挙げられる。
【０２５２】
これらの中でも、（メタ）アクリル酸アルキルエステルの重合体として、アルキル鎖の炭素数が１以上８以下の（メタ）アクリル酸アルキルエステルの重合体が好ましく、アルキル鎖の炭素数が１以上２以下の（メタ）アクリル酸アルキルエステルの重合体がより好ましく、アルキル鎖の炭素数が１の（メタ）アクリル酸アルキルエステルの重合体がさらに好ましい。
【０２５３】
シェル層を構成する重合体は、（メタ）アクリル酸アルキルエステル以外に、グリシジル基含有ビニル化合物、及び不飽和ジカルボン酸無水物から選択される少なくとも１を重合した重合体であってもよい。
【０２５４】
グリシジル基含有ビニル化合物としては、例えば、（メタ）アクリル酸グリシジル、イタコン酸グリシジル、イタコン酸ジグリシジル、アリルグリシジルエーテル、スチレン−４−グリシジルエーテル、４−グリシジルスチレン等が挙げられる。
【０２５５】
不飽和ジカルボン酸無水物としては、例えば、無水マレイン酸、無水イタコン酸、無水グルタコン酸、無水シトラコン酸、無水アコニット酸等が挙げられる。これらの中でも、無水マレイン酸が好ましい。
【０２５６】
なお、コア層とシェル層との間に有する１層以上の他の層は、シェル層で説明した重合体の層が例示される。
コアシェル構造全体に対するシェル層の質量割合は、１質量％以上４０質量％以下が好ましく、３質量％以上３０質量％以下がより好ましく、５質量％以上１５質量％以下がさらに好ましい。
【０２５７】
コアシェル構造の重合体（ｄ２）は、公知の方法により作製することができる。
公知の方法としては、乳化重合法が挙げられる。製造方法として具体的には次の方法が例示される。まず単量体の混合物を乳化重合させてコア粒子（コア層）を作った後、他の単量体の混合物をコア粒子（コア層）の存在下において乳化重合させてコア粒子（コア層）の周囲にシェル層を形成するコアシェル構造の重合体を作る。
また、コア層とシェル層との間に他の層を形成する場合は、他の単量体の混合物の乳化重合を繰り返して、目的とするコア層と他の層とシェル層とから構成されるコアシェル構造の重合体を得る。
【０２５８】
コアシェル構造の重合体（ｄ２）の市販品としては、例えば、三菱ケミカル（株）製“メタブレン”（登録商標）、（株）カネカ製“カネエース”（登録商標）、ダウ・ケミカル日本（株）製“パラロイド”（登録商標）、アイカ工業（株）製“スタフィロイド”（登録商標）、（株）クラレ製“パラフェイス”（登録商標）等が挙げられる。
【０２５９】
コアシェル構造の重合体（ｄ１、ｄ２）の平均一次粒子径は、特に限定されるものではないが、５０ｎｍ以上５００ｎｍ以下であることが好ましく、５０ｎｍ以上４００ｎｍ以下であることがより好ましく、１００ｎｍ以上３００ｎｍ以下であることがさらに好ましく、１５０ｎｍ以上２５０ｎｍ以下であることが特に好ましい。
なお、平均一次粒子径とは、次の方法により測定された値をいう。走査型電子顕微鏡により粒子を観察し、一次粒子の最大径を一次粒子径とし、粒子１００個について、一次粒子径を測定し、平均した数平均一次粒子径である。具体的には、樹脂組成物中のコアシェル構造の重合体の分散形態を走査型電子顕微鏡により観察することにより求める。
【０２６０】
（オレフィン重合体（ｄ３）：成分（ｄ３））
オレフィン重合体（ｄ３）は、オレフィン重合体は、α−オレフィンと（メタ）アクリル酸アルキルエステルとの重合体であって、α−オレフィンに由来する構成単位を６０質量％以上含むオレフィン重合体が好ましい。
【０２６１】
オレフィン重合体において、α−オレフィンとしては、エチレン、プロピレン、２−メチルプロピレン等が挙げられる。炭素数２以上８以下のα−オレフィンが好ましく、炭素数２以上３以下のα−オレフィンがより好ましい。これらの中でも、エチレンがさらに好ましい。
【０２６２】
一方、α−オレフィンと重合する（メタ）アクリル酸アルキルエステルとしては、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸２−エチルヘキシル、（メタ）アクリル酸シクロヘキシル、（メタ）アクリル酸オクタデシル等が挙げられる。アルキル鎖の炭素数が１以上８以下の（メタ）アクリル酸アルキルエステルが好ましく、アルキル鎖の炭素数が１以上４以下の（メタ）アクリル酸アルキルエステルがより好ましく、アルキル鎖の炭素数が１以上２以下の（メタ）アクリル酸アルキルエステルがさらに好ましい。
【０２６３】
ここで、オレフィン重合体としては、エチレンとアクリル酸メチルとの重合体であるものが好ましい。
【０２６４】
オレフィン重合体において、α−オレフィンに由来する構成単位を６０質量％以上９７質量％以下含むことが好ましく、７０質量％以上８５質量％以下含むことがより好ましい。
【０２６５】
オレフィン重合体は、α−オレフィンに由来する構成単位、及び、（メタ）アクリル酸アルキルエステルに由来する構成単位以外の他の構成単位を有していてもよい。ただし、他の構成単位は、オレフィン重合体における全構成単位に対して１０質量％以下とすることがよい。
【０２６６】
（スチレン−エチレン−ブタジエン−スチレン共重合体（ｄ４）：成分（ｄ４））
共重合体（ｄ４）としては、熱可塑性エラストマーであれば、特に制限は無く、公知のスチレン−エチレン−ブタジエン−スチレン共重合体が挙げられる。共重合体（ｄ４）は、スチレン−エチレン−ブタジエン−スチレン共重合体、及びその水添物であってもよい。
【０２６７】
共重合体（ｄ４）は、スチレン−エチレン−ブタジエン−スチレン共重合体の水添物であることが好ましい。また、共重合体（ｄ４）は、同様の点で、ブロック共重合体であることがよく、例えば、ブタジエン部分の二重結合の少なくとも一部が水素化されることにより、両端のスチレン部分のブロックと、中央のエチレン／ブチレンを含む部分のブロックとを有する共重合体（スチレン−エチレン／ブチレン−スチレンのトリブロック共重合体）であることが好ましい。スチレン−エチレン／ブチレン−スチレン共重合体のエチレン／ブチレンのブロック部分は、ランダム共重合体であってもよい。
【０２６８】
共重合体（ｄ４）は、公知の方法で得られる。共重合体（ｄ４）がスチレン−エチレン−ブタジエン−スチレン共重合体の水添物である場合、例えば、共役ジエン部が１，４結合で構成された、スチレン−ブタジエン−スチレンブロック共重合体のブタジエン部分を水素添加することによって得られる。
【０２６９】
共重合体（ｄ４）の市販品としては、例えば、クレイトン社製“Ｋｒａｔｏｎ”（登録商標）、クラレ社製“Ｓｅｐｔｏｎ”（登録商標）等が挙げられる。
【０２７０】
（ポリウレタン（ｄ５）：成分（ｄ５））
ポリウレタン（ｄ５）は、熱可塑性エラストマーであれば、特に制限は無く、公知のポリウレタンが挙げられる。ポリウレタン（ｂ５）は、直鎖状のポリウレタンが好ましい。ポリウレタン（ｄ５）は、例えば、ポリオール成分（ポリエーテルポリオール、ポリエステルポリオール、ポリカーボネートポリオール等）と、有機イソシアネート成分（芳香族ジイソシアネート、脂肪族（脂環族を含む）ジイソシアネート等）と、必要に応じて鎖延長剤（脂肪族（脂環族を含む）ジオール等）とを反応させて得られる。ポリオール成分及び有機イソシアネート成分は、それぞれ１種を単独で用いてもよく、２種以上を併用してもよい。
【０２７１】
ポリウレタン（ｄ５）は、脂肪族ポリウレタンが好ましい。脂肪族ポリウレタンとしては、例えば、ポリカーボネートポリオールを含むポリオール成分と、脂肪族ジイソシアネートを含むイソシアネート成分とを反応させて得られた脂肪族ポリウレタンが好ましい。
【０２７２】
ポリウレタン（ｄ５）は、例えば、ポリウレタンの合成における原料中のＮＣＯ／ＯＨ比の値として、０．９０以上１．５以下の範囲となるように、ポリオール成分と、有機イソシアネート成分とを反応させればよい。ポリウレタン（ｄ５）は、ワンショット法、プレポリマー化法等の公知の方法によって得られる。
【０２７３】
ポリウレタン（ｄ５）の市販品としては、例えば、Ｌｕｂｒｉｚｏｌ社製“Ｅｓｔａｎｅ”（登録商標）、ＢＡＳＦ社製“Ｅｌａｓｔｏｌｌａｎ”（登録商標）等が挙げられる。Ｂａｙｅｒ社製“Ｄｅｓｍｏｐａｎ”（登録商標）等が挙げられる。
【０２７４】
（ポリエステル（ｄ６）：成分（ｄ６））
ポリエステル（ｄ６）は、熱可塑性エラストマーであれば、特に制限は無く、公知のポリエステルが挙げられる。ポリエステル（ｄ６）は、芳香族ポリエステルであることが好ましい。なお、本実施形態において、芳香族ポリエステルとは、構造中に芳香環を持つポリエステルを表す。
【０２７５】
ポリエステル（ｄ６）は、例えば、ポリエステル共重合体(ポリエーテルエステル、ポリエステルエステル等）が挙げられる。具体的には、ポリエステル単位からなるハードセグメントと、ポリエステル単位からなるソフトセグメントとを有するポリエステル共重合体；ポリエステル単位からなるハードセグメントと、ポリエーテル単位からなるソフトセグメントとを有するポリエステル共重合体；ポリエステル単位からなるハードセグメントと、ポリエーテル単位及びポリエステル単位からなるソフトセグメントとを有するポリエステル共重合体が挙げられる。ポリエステル共重合体のハードセグメントとソフトセグメントの質量比（ハードセグメント／ソフトセグメント）は、例えば、２０／８０以上８０／２０以下であることがよい。ハードセグメントを構成するポリエステル単位、並びにソフトセグメントを構成するポリエステル単位及びポリエーテル単位は、芳香族および脂肪族（脂環族を含む）のいずれであってもよい。
【０２７６】
ポリエステル（ｄ６）としてのポリエステル共重合体は、公知の方法で得られる。ポリエステル共重合体は、直鎖状ポリエステル共重合体が好ましい。ポリエステル共重合体は、例えば、炭素数４以上２０以下のジカルボン酸成分と、炭素数２以上２０以下のジオール成分と、数平均分子量が３００以上２００００以下のポリアルキレングリコール成分（ポリアルキレングリコールのアルキレンオキシド付加物を含む）とを用い、エステル化またはエステル交換させる方法、これら成分をエステル化またはエステル交換させてオリゴマーを製造した後、このオリゴマーを重縮合させる方法などによって得られる。また、例えば、炭素数４以上２０以下のジカルボン酸成分と、炭素数２以上２０以下のジオール成分と、数平均分子量が３００以上２００００以下の脂肪族ポリエステル成分を用い、エステル化またはエステル交換させる方法が挙げられる。なお、ジカルボン酸成分は、芳香族又は脂肪族のジカルボン酸、又はそれらのエステル誘導体であり、ジオール成分は、芳香族または脂肪族のジオールであり、ポリアルキレングリコール成分は、芳香族または脂肪族のポリアルキレングリコールである。
【０２７７】
これらの中でも、ポリエステル共重合体のジカルボン酸成分は、芳香環を持つジカルボン酸成分を用いることが好ましい。また、ジオール成分及びポリアルキレングリコール成分は、それぞれ、脂肪族ジオール成分及び脂肪族ポリアルキレングリコール成分を用いることが好ましい。
【０２７８】
ポリエステル（ｄ６）の市販品としては、例えば、東洋紡社製“ペルプレン”（登録商標）、東レ・デュポン社製“ハイトレル”（登録商標）が挙げられる。
【０２７９】
《エステル化合物（Ｅ）：成分（Ｅ）》
本実施形態に係る樹脂組成物は、さらに特定のエステル化合物（Ｅ）を含んでもよい。
【０２８０】
特定のエステル化合物（Ｅ）は、一般式（１）で表される化合物、一般式（２）で表される化合物、一般式（３）で表される化合物、一般式（４）で表される化合物及び一般式（５）で表される化合物からなる群から選択される少なくとも一種である。
【０２８１】
【化２７】
2020037609.tif 000028
【０２８２】
一般式（１）中、Ｒ１１は炭素数７以上２８以下の脂肪族炭化水素基を表し、Ｒ１２は炭素数９以上２８以下の脂肪族炭化水素基を表す。
一般式（２）中、Ｒ２１及びＲ２２はそれぞれ独立に、炭素数７以上２８以下の脂肪族炭化水素基を表す。
一般式（３）中、Ｒ３１及びＲ３２はそれぞれ独立に、炭素数７以上２８以下の脂肪族炭化水素基を表す。
一般式（４）中、Ｒ４１、Ｒ４２及びＲ４３はそれぞれ独立に、炭素数７以上２８以下の脂肪族炭化水素基を表す。
一般式（５）中、Ｒ５１、Ｒ５２、Ｒ５３及びＲ５４はそれぞれ独立に、炭素数７以上２８以下の脂肪族炭化水素基を表す。
【０２８３】
Ｒ１１は、炭素数７以上２８以下の脂肪族炭化水素基を表す。Ｒ１１が表す基は、炭素数９以上の脂肪族炭化水素基であることが好ましく、炭素数１０以上の脂肪族炭化水素基であることがより好ましく、炭素数１５以上の脂肪族炭化水素基であることが更に好ましい。Ｒ１１が表す基は、炭素数２４以下の脂肪族炭化水素基であることが好ましく、炭素数２０以下の脂肪族炭化水素基であることがより好ましく、炭素数１８以下の脂肪族炭化水素基であることが更に好ましい。Ｒ１１が表す基は、炭素数１７の脂肪族炭化水素基であることが特に好ましい。
【０２８４】
Ｒ１１が表す基は、飽和の脂肪族炭化水素基でもよく、不飽和の脂肪族炭化水素基でもよい。Ｒ１１が表す基は、飽和の脂肪族炭化水素基であることが好ましい。
【０２８５】
Ｒ１１が表す基は、直鎖状の脂肪族炭化水素基でもよく、分岐状の脂肪族炭化水素基でもよく、脂環を含む脂肪族炭化水素基でもよい。Ｒ１１が表す基は、脂環を含まない脂肪族炭化水素基（つまり、鎖状の脂肪族炭化水素基）であることが好ましく、直鎖状の脂肪族炭化水素基であることがより好ましい。
【０２８６】
Ｒ１１が表す基が不飽和の脂肪族炭化水素基である場合、当該基中の不飽和結合の個数は１以上３以下が好ましく、１又は２がより好ましく、１が更に好ましい。
【０２８７】
Ｒ１１が表す基が不飽和の脂肪族炭化水素基である場合、当該基中に炭素数５以上２４以下の直鎖状の飽和炭化水素鎖があることが好ましく、炭素数７以上２２以下の直鎖状の飽和炭化水素鎖があることがより好ましく、炭素数９以上２０以下の直鎖状の飽和炭化水素鎖があることが更に好ましく、炭素数１５以上１８以下の直鎖状の飽和炭化水素鎖があることが特に好ましい。
【０２８８】
Ｒ１１が表す基が分岐状の脂肪族炭化水素基である場合、当該基中の分岐鎖の個数は１以上３以下が好ましく、１又は２がより好ましく、１が更に好ましい。
【０２８９】
Ｒ１１が表す基が分岐状の脂肪族炭化水素基である場合、当該基の主鎖は炭素数５以上２４以下であることが好ましく、炭素数７以上２２以下であることがより好ましく、炭素数９以上２０以下であることが更に好ましく、炭素数１５以上１８以下であることが特に好ましい。
【０２９０】
Ｒ１１が表す基が脂環を含む脂肪族炭化水素基である場合、当該基中の脂環の個数は１又は２が好ましく、１がより好ましい。
【０２９１】
Ｒ１１が表す基が脂環を含む脂肪族炭化水素基である場合、当該基中の脂環としては、炭素数３又は４の脂環が好ましく、炭素数３の脂環がより好ましい。
【０２９２】
Ｒ１１が表す基は、樹脂成形体の寸法精度をより向上させる観点から、直鎖状の飽和脂肪族炭化水素基、直鎖状の不飽和脂肪族炭化水素基、分岐状の飽和脂肪族炭化水素基、又は分岐状の不飽和脂肪族炭化水素基が好ましく、直鎖状の飽和脂肪族炭化水素基が特に好ましい。これら脂肪族炭化水素基における好ましい炭素数は、先述のとおりである。
【０２９３】
Ｒ１１が表す基は、脂肪族炭化水素基中の水素原子がハロゲン原子（例えば、フッ素原子、臭素原子、ヨウ素原子）、酸素原子、窒素原子などで置換された基でもよいが、無置換であることが好ましい。
【０２９４】
Ｒ１２は、炭素数９以上２８以下の脂肪族炭化水素基を表す。Ｒ１２が表す基としては、Ｒ１１について述べた基と同様の形態が挙げられる。ただし、Ｒ１２が表す基の炭素数は、以下が好ましい。
【０２９５】
Ｒ１２が表す基は、炭素数１０以上の脂肪族炭化水素基であることが好ましく、炭素数１１以上の脂肪族炭化水素基であることがより好ましく、炭素数１６以上の脂肪族炭化水素基であることが更に好ましい。Ｒ１２が表す基は、炭素数２４以下の脂肪族炭化水素基であることが好ましく、炭素数２０以下の脂肪族炭化水素基であることがより好ましく、炭素数１８以下の脂肪族炭化水素基であることが更に好ましい。Ｒ１２が表す基は、炭素数１８の脂肪族炭化水素基であることが特に好ましい。
【０２９６】
Ｒ１２が表す基は、樹脂成形体の寸法精度をより向上させる観点から、直鎖状の飽和脂肪族炭化水素基、直鎖状の不飽和脂肪族炭化水素基、分岐状の飽和脂肪族炭化水素基、又は分岐状の不飽和脂肪族炭化水素基が好ましく、直鎖状の飽和脂肪族炭化水素基が特に好ましい。これら脂肪族炭化水素基における好ましい炭素数は、先述のとおりである。
【０２９７】
Ｒ２１、Ｒ２２、Ｒ３１、Ｒ３２、Ｒ４１、Ｒ４２、Ｒ４３、Ｒ５１、Ｒ５２、Ｒ５３及びＲ５４が表す基の具体的な形態及び好ましい形態は、Ｒ１１について述べた形態と同様である。
【０２９８】
以下に、Ｒ１１、Ｒ２１、Ｒ２２、Ｒ３１、Ｒ３２、Ｒ４１、Ｒ４２、Ｒ４３、Ｒ５１、Ｒ５２、Ｒ５３及びＲ５４が表す炭素数７以上２８以下の脂肪族炭化水素基の具体例、並びにＲ１２が表す炭素数９以上２８以下の脂肪族炭化水素基の具体例を示すが、本実施形態はこれに限定されるわけではない。
【０２９９】
【化２８】
2020037609.tif 000029
【０３００】
【化２９】
2020037609.tif 000030
【０３０１】
【化３０】
2020037609.tif 000031
【０３０２】
【化３１】
2020037609.tif 000032
【０３０３】
エステル化合物（Ｅ）は、１種を単独で使用してもよいし、２種以上を併用してもよい。
【０３０４】
［成分（Ａ）〜成分（Ｅ）の含有量又は質量比］
各成分の含有量又は質量比について説明する。各成分の含有量又は質量比は、樹脂成形体の寸法精度が高められる観点から、次の範囲が好ましい。なお、各成分の略称は次の通りである。
成分（Ａ）＝バイオマス由来炭素原子を有する樹脂（Ａ）
成分（Ｂ）＝可塑剤（Ｂ）
成分（Ｃ）＝ヒンダードフェノール化合物、トコフェロール化合物、トコトリエノール化合物、ホスファイト化合物及びヒドロキシルアミン化合物からなる群から選択される少なくとも一種の化合物（Ｆ）
【０３０５】
本実施形態に係る樹脂組成物における成分（Ａ）の含有量は、樹脂組成物の全量に対して、５０質量％以上が好ましく、６０質量％以上がより好ましく、７０質量％以上が更に好ましい。
【０３０６】
本実施形態に係る樹脂組成物における成分（Ｂ）の含有量は、樹脂組成物の全量に対して、１質量％以上２５質量％以下が好ましく、３質量％以上２０質量％以下がより好ましく、５質量％以上１５質量％以下が更に好ましい。
【０３０７】
本実施形態に係る樹脂組成物における成分（Ｃ）の含有量は、樹脂組成物の全量に対して、０．０１質量％以上５質量％以下が好ましく、０．０５質量％以上２質量％以下がより好ましく、０．１質量％以上１質量％以下が更に好ましい。
【０３０８】
成分（Ａ）と成分（Ｂ）との含有量比は、０．０３≦（Ｂ）／（Ａ）≦０．３であることが好ましく、０．０５≦（Ｂ）／（Ａ）≦０．２であることがより好ましく、０．０７≦（Ｂ）／（Ａ）≦０．１５であることが更に好ましい。
【０３０９】
成分（Ａ）、成分（Ｂ）及び成分（Ｃ）の合計量に占める成分（Ｃ）の割合は、０．０５質量％以上５質量％以下であることが好ましく、０．１質量％以上５質量％以下であることがより好ましく、０．１質量％以上１質量％以下であることが更に好ましい。
【０３１０】
またその他の添加剤の含有量又は質量比は、次の範囲が好ましい。なお、各成分の略称は次の通りである。
成分（Ｄ）＝熱可塑性エラストマー（Ｄ）
成分（Ｅ）＝エステル化合物（Ｅ）
【０３１１】
本実施形態に係る樹脂組成物における成分（Ｄ）の含有量は、樹脂組成物の全量に対して、１質量％以上２０質量％以下が好ましく、３質量％以上１５質量％以下がより好ましく、５質量％以上１０質量％以下が更に好ましい。
成分（Ａ）と成分（Ｄ）との含有量比は、０．０２５≦（Ｄ）／（Ａ）≦０．３であることが好ましく、０．０５≦（Ｄ）／（Ａ）≦０．２であることがより好ましく、０．０６≦（Ｄ）／（Ａ）≦０．１５であることが更に好ましい。
【０３１２】
本実施形態に係る樹脂組成物における成分（Ｅ）の含有量は、樹脂組成物の全量に対して、０．１質量％以上１５質量％以下が好ましく、０．５質量％以上１０質量％以下がより好ましく、１質量％以上５質量％以下が更に好ましい。
成分（Ａ）と成分（Ｅ）との含有量比は、０．００２５≦（Ｅ）／（Ａ）≦０．１であることが好ましく、０．００３≦（Ｅ）／（Ａ）≦０．０９５であることがより好ましく、０．００５≦（Ｅ）／（Ａ）≦０．０５であることが更に好ましい。
【０３１３】
［その他成分］
本実施形態に係る樹脂組成物は、その他成分を含んでもよい。
その他成分としては、例えば、難燃剤、相溶化剤、酸化防止剤、離型剤、耐光剤、耐候剤、着色剤、顔料、改質剤、ドリップ防止剤、帯電防止剤、加水分解防止剤、充填剤、補強剤（ガラス繊維、炭素繊維、タルク、クレー、マイカ、ガラスフレーク、ミルドガラス、ガラスビーズ、結晶性シリカ、アルミナ、窒化ケイ素、窒化アルミニウム、ボロンナイトライド等）などが挙げられる。
また、必要に応じて、酢酸放出を防ぐための受酸剤、反応性トラップ剤などの成分（添加剤）を添加してもよい。受酸剤としては、例えば、酸化マグネシウム、酸化アルミニウムなどの酸化物；水酸化マグネシウム、水酸化カルシウム、水酸化アルミニウム、ハイドロタルサイトなどの金属水酸化物；炭酸カルシウム；タルク；などが挙げられる。
反応性トラップ剤としては、例えば、エポキシ化合物、酸無水物化合物、カルボジイミドなどが挙げられる。
これらの成分の含有量は、樹脂組成物全量に対してそれぞれ、０質量％以上５質量％以下であることが好ましい。ここで、「０質量％」とはその他の成分を含まないことを意味する。
【０３１４】
本実施形態に係る樹脂組成物は、前記樹脂（バイオ樹脂（Ａ）等）以外の他の樹脂を含有していてもよい。ただし、他の樹脂を含む場合、樹脂組成物の全量に対する他の樹脂の含有量は、５質量％以下がよく、１質量％未満であることが好ましい。他の樹脂は、含有しないこと（つまり０質量％）がより好ましい。
他の樹脂としては、例えば、従来公知の熱可塑性樹脂が挙げられ、具体的には、ポリカーボネート樹脂；ポリプロピレン樹脂；ポリエステル樹脂；ポリオレフィン樹脂；ポリエステルカーボネート樹脂；ポリフェニレンエーテル樹脂；ポリフェニレンスルフィド樹脂；ポリスルホン樹脂；ポリエーテルスルホン樹脂；ポリアリーレン樹脂；ポリエーテルイミド樹脂；ポリアセタール樹脂；ポリビニルアセタール樹脂；ポリケトン樹脂；ポリエーテルケトン樹脂；ポリエーテルエーテルケトン樹脂；ポリアリールケトン樹脂；ポリエーテルニトリル樹脂；液晶樹脂；ポリベンズイミダゾール樹脂；ポリパラバン酸樹脂；芳香族アルケニル化合物、メタクリル酸エステル、アクリル酸エステル、及びシアン化ビニル化合物からなる群より選ばれる１種以上のビニル単量体を、重合若しくは共重合させて得られるビニル系重合体若しくは共重合体；ジエン−芳香族アルケニル化合物共重合体；シアン化ビニル−ジエン−芳香族アルケニル化合物共重合体；芳香族アルケニル化合物−ジエン−シアン化ビニル−Ｎ−フェニルマレイミド共重合体；シアン化ビニル−（エチレン−ジエン−プロピレン（ＥＰＤＭ））−芳香族アルケニル化合物共重合体；塩化ビニル樹脂；塩素化塩化ビニル樹脂；などが挙げられる。これら樹脂は、１種を単独で用いてもよく、２種以上を併用してもよい。
【０３１５】
［樹脂組成物の製造方法］
本実施形態に係る樹脂組成物は、例えば、バイオ樹脂（Ａ）と、必要に応じて、可塑剤（Ｂ）と、化合物（Ｃ）と、その他添加剤（熱可塑性エラストマー（Ｄ）、エステル化合物（Ｅ）等）と、その他成分と、等を含む混合物を溶融混練することにより製造される。他に、本実施形態に係る樹脂組成物は、例えば、前記成分を溶剤に溶解することによっても製造される。
溶融混練の手段としては公知の手段が挙げられ、具体的には、例えば、二軸押出機、ヘンシェルミキサー、バンバリーミキサー、単軸スクリュー押出機、多軸スクリュー押出機、コニーダ等が挙げられる。
【０３１６】
＜樹脂成形体＞
本実施形態に係る樹脂成形体は、本実施形態に係る樹脂組成物を含む。つまり、本実施形態に係る樹脂成形体は、本実施形態に係る樹脂組成物と同じ組成で構成されている。
【０３１７】
本実施形態に係る樹脂成形体の成形方法は、形状の自由度が高い点で、射出成形が好ましい。この点で、樹脂成形体は、射出成形によって得られた射出成形体であることが好ましい。
射出成形のシリンダ温度は、例えば１６０℃以上２８０℃以下であり、好ましくは１８０℃以上２６０℃以下である。射出成形の金型温度は、例えば４０℃以上９０℃以下であり、６０℃以上８０℃以下がより好ましい。
射出成形は、例えば、日精樹脂工業社製ＮＥＸ５００、日精樹脂工業社製ＮＥＸ１５０、日精樹脂工業社製ＮＥＸ７０００、日精樹脂工業社製ＰＮＸ４０、住友機械社製ＳＥ５０Ｄ等の市販の装置を用いて行ってもよい。
【０３１８】
本実施形態に係る樹脂成形体を得るための成形方法は、前述の射出成形に限定されず、例えば、押し出し成形、ブロー成形、熱プレス成形、カレンダ成形、コーティング成形、キャスト成形、ディッピング成形、真空成形、トランスファ成形などを適用してよい。
【０３１９】
本実施形態に係る樹脂成形体は、電子・電気機器、事務機器、家電製品、自動車内装材、玩具、容器、担体、吸着剤、分離膜などの用途に好適に用いられる。より具体的には、電子・電気機器や家電製品の筐体；電子・電気機器や家電製品の各種部品；自動車の内装部品；ブロック組み立て玩具;プラスチックモデルキット；ＣＤ−ＲＯＭやＤＶＤ等の収納ケース；食器；飲料ボトル；食品トレイ；ラップ材；フィルム；シート；触媒担体；吸水材；湿度調整材；などである。
【実施例】
【０３２０】
以下に実施例を挙げて本発明をさらに詳細に説明するが、本発明はこれらの実施例に制限されるものではない。なお、特に断りのない限り「部」は「質量部」を表す。
【０３２１】
＜各材料の準備＞
次の材料を準備した。
【０３２２】
（バイオ樹脂（Ａ）の準備）
・ＣＡ１：  「ＣＡＰ４８２−２０（イーストマンケミカル社）」、セルロースアセテートプロピオネート、重量平均重合度７１６、アセチル基置換度０．１８、プロピオニル基置換度２．４９。
・ＣＡ２：  「ＣＡＰ４８２−０．５（イーストマンケミカル社）」、セルロースアセテートプロピオネート、重量平均重合度１８９、アセチル基置換度０．１８、プロピオニル基置換度２．４９。
・ＣＡ３：  「ＣＡＰ５０４−０．２（イーストマンケミカル社）」、セルロースアセテートプロピオネート、重量平均重合度１３３、アセチル基置換度０．０４、プロピオニル基置換度２．０９。
・ＣＡ４：  「ＣＡＢ１７１−１５（イーストマンケミカル社）」、セルロースアセテートブチレート、重量平均重合度７５４、アセチル基置換度２．０７、ブチリル基置換度０．７３。
・ＣＡ７：  「Ｌ−５０（（株）ダイセル）」、ジアセチルセルロース、重量平均重合度５７０
・ＣＡ８：  「ＬＴ−３５（（株）ダイセル）」、トリアセチルセルロース、重量平均重合度３８５
・ＲＣ１：  「Ｔｅｎｉｔｅ  ｐｒｏｐｉｏｎａｔｅ  ３６０Ａ４００００１２（イーストマンケミカル社）」、セルロースアセテートプロピオネート、重量平均重合度７１６、アセチル基置換度０．１８、プロピオニル基置換度２．４９。当該製品には、「アジピン酸ジオクチル（ＤＯＡ）」（成分（Ｂ）に該当）が含まれており、セルロースアセテートプロピオネートが８８質量％、アジピン酸ジオクチルが１２質量％であった。
・ＲＣ２：  「Ｔｒｅｖａ  ＧＣ６０２１（イーストマンケミカル社）」、セルロースアセテートプロピオネート、重量平均重合度７１６、アセチル基置換度０．１８、プロピオニル基置換度２．４９。当該製品には、成分（Ｄ）に該当する化学物質が含まれており、その含有量は、３質量％以上１０質量％以下である。
・ＰＥ１：  「Ｉｎｇｅｏ３００１Ｄ（ネイチャーワークス社）」、ポリ乳酸
・ＰＥ２：「Ｂｒａｓｋｅｍ  ＳＧＦ４９５０（プラスケム社）」、バイオ由来ポリエチレン
・ＰＡ１：「Ｒｉｌｓａｎ  ＢＭＮＯ（ＡＲＫＥＭＡ社）」ポリアミド１１
・ＰＥ３：「ＡＯＮＩＬＥＸ  Ｘ１５１Ａ（カネカ社）」、バイオポリエステル
【０３２３】
ＣＡ１は、下記の（２）、（３）及び（４）を満足していた。ＣＡ２は、下記の（４）を満足していた。
（２）テトラヒドロフランを溶媒としたＧＰＣ法で測定したとき、ポリスチレン換算の重量平均分子量（Ｍｗ）が１６万以上２５万以下であり、ポリスチレン換算の数平均分子量（Ｍｎ）とポリスチレン換算のＺ平均分子量（Ｍｚ）との比Ｍｎ／Ｍｚが０．１４以上０．２１以下であり、且つポリスチレン換算の重量平均分子量（Ｍｗ）とポリスチレン換算のＺ平均分子量（Ｍｚ）との比Ｍｗ／Ｍｚが０．３以上０．７以下である。
（３）ＩＳＯ１１４４３：１９９５に準じて２３０℃の条件にてキャピログラフで測定したとき、せん断速度１２１６（／ｓｅｃ）における粘度η１（Ｐａ・ｓ）とせん断速度１２１．６（／ｓｅｃ）における粘度η２（Ｐａ・ｓ）との比η１／η２が０．１以上０．３以下である。
（４）ＣＡＰを射出成形して得た小形角板試験片（ＪＩＳ  Ｋ７１３９：２００９が規格するＤ１１試験片、６０ｍｍ×６０ｍｍ、厚さ１ｍｍ）を温度６５℃且つ相対湿度８５％の雰囲気に４８時間放置したとき、ＭＤ方向の膨張率とＴＤ方向の膨張率がいずれも０．４％以上０．６％以下である。
【０３２４】
（その他の樹脂の準備）
・ＰＭ１：  「デルペット７２０Ｖ（旭化成（株））」、ポリメタクリル酸メチル（ＰＭＭＡ）
【０３２５】
（可塑剤（Ｂ）の準備）
・ＰＬ１：  「ＮＸ−２０２６（Ｃａｒｄｏｌｉｔｅ社）」、カルダノール、分子量＝２９８〜３０５
・ＰＬ４：  「Ｕｌｔｒａ  ＬＩＴＥ  ５１３（Ｃａｒｄｏｌｉｔｅ社）」、カルダノールのグリシジルエーテル、分子量＝３５４〜３６１
・ＰＬ６：  「Ｄａｉｆａｔｔｙ  １０１（大八化学工業（株））」、アジピン酸エステル含有化合物、アジピン酸エステルの分子量＝３２６〜３７８
・ＰＬ７：  「ＤＯＡ（三菱ケミカル（株））」、アジピン酸ジオクチル、分子量＝３７１
【０３２６】
（混合安定剤（Ｃ）の準備）
・ＳＴ１：  「Ｉｒｇａｎｏｘ  Ｂ２２５（ＢＡＳＦ）」、テトラキス［３−（３’，５’−ジ−ｔ−ブチル−４’−ヒドロキシフェニル）プロピオン酸］ペンタエリスリトールとトリス（２，４−ジ−ｔ−ブチルフェニル）ホスファイトとの混合物。
【０３２７】
（その他添加剤の準備）
・ＥＬ１：  「メタブレンＷ−６００Ａ（三菱ケミカル（株））」、コアシェル構造の重合体（コア層となる「アクリル酸２−エチルヘキシルとアクリル酸ｎ−ブチルの共重合体ゴム」に、「メタクリル酸メチルとアクリル酸２−エチルヘキシルとの単独重合体ゴム」をグラフト重合してシェル層とした重合体）、平均一次粒子径＝２００ｎｍ
・ＥＬ５：  「Ｋａｎｅ  Ａｃｅ  Ｂ−５６４（（株）カネカ）」、ＭＢＳ（メチルメタクリレート・ブタジエン・スチレン共重合）系樹脂、コアシェル構造の重合体（ｄ１）
・ＬＵ１：  「ステアリン酸ステアリル（富士フイルム和光純薬）」、ステアリン酸ステアリル（一般式（１）で表される化合物、Ｒ１１の炭素数１７、Ｒ１２の炭素数１８）
【０３２８】
＜実施例１〜２１、比較例１〜５＞
（混練及び射出成形）
表１に示す仕込み組成比、かつ表１に示す混練温度（シリンダ温度）で、２軸混練装置（ｌａｂｔｅｃｈ  ｅｎｇｉｎｅｅｒｉｎｇ社製、ＬＴＥ２０−４４）にて混練を実施し、樹脂組成物（ペレット）を得た。
得られたペレットを用いて、射出成形機（日精樹脂工業社製、ＮＥＸ５００Ｉ）により、射出ピーク圧力が１８０ＭＰａを越えず、かつ表１に示す成形温度（シリンダ温度）及び金型温度で、下記の（１）及び（２）の樹脂成形体をそれぞれ成形した。なお、（２）の成形の際は、保圧を１０ＭＰａ〜１２０ＭＰａまで１０ＭＰａ刻みで変化させた試験片を作製した。
・（１）：短冊状試験片（幅１３ｍｍ、長さ５０ｍｍ、厚さ２ｍｍ）
・（２）：小形角板試験片（タイプＤ１２、６０ｍｍ×６０ｍｍ、厚さ２ｍｍ）
【０３２９】
＜バイオマス由来炭素原子の含有量の測定＞
得られたペレット状樹脂組成物を用いて、ＡＳＴＭ  Ｄ６８６６：２０１２の規定に基づき、樹脂組成物中の全炭素原子における１４Ｃの存在量を測定し、バイオマス由来炭素原子の含有量を算出した。表２の「バイオ化度」の欄に示す。
【０３３０】
＜動的粘弾性の測定＞
ＪＩＳ  Ｋ７２４４−５：１９９９「プラスチック−動的機械特性の試験方法−第５部：曲げ振動−非共振法」における「図１ａ）固定支持試験片を用いた試験方式」に準じて、測定を行った。
作製した短冊状試験片を用い、動的粘弾性測定装置（（株）日立ハイテクサイエンス製、ＤＭＳ６１００）両持ち曲げ方式を使用する。ＪＩＳ  Ｋ７２４４−５：１９９９「プラスチック−動的機械特性の試験方法−第５部：曲げ振動−非共振法」における「図１ａ）固定支持試験片を用いた試験方式」に準じて、正弦波振動、測定周波数１Ｈｚ、窒素気流下、２℃／ｍｉｎの昇温速度で１０℃から最高到達温度（１００℃以上１８０℃以下の範囲で設定）まで昇温する条件で測定した。得られた貯蔵弾性率、および損失弾性率の各曲線から、２５℃、８０℃、９０℃における値を確認し、上記の各種貯蔵弾性率Ｅ’ｆ及び損失弾性率Ｅ”ｆを得た。
【０３３１】
＜評価＞
得られた樹脂成形体について、次の評価を実施した。評価結果を表２に示す。
【０３３２】
（成形収縮率の測定と評価）
作製したタイプＤ１２小形角板試験片を成形後２４時間以上２３℃、５０％ＲＨにて静置し、測定顕微鏡（ニコン社製、ＭＭ−４００／Ｔ）にて角板試験片の４辺の長さを測定し、ＭＤ（流動方向、つまり射出成形に用いる金型のキャビティの長さ方向）、ＴＤ（ＭＤと直交する方向）の平均値を算出し、ＩＳＯ２９４−４：２００１にしたがってＭＤ、ＴＤの成形収縮率を算出した。
各実施例、比較例について、ＭＤ、ＴＤの成形収縮率の平均が０．４％以下になる最低保圧を求め、その最低保圧の試験片について「試験片の外観評価」および「反りの測定」を行った。
なお、成形収縮率を０．４％以下にできず、オーバーパック（バリ（面状））が発生したものは、「Ｆ」と評価した。
【０３３３】
（試験片の外観評価（バリオーバーパック））
作製したタイプＤ１２小形角板試験片の「バリ」の発生有無を目視により評価した。
なし：バリの発生なし
バリ（糸状）：漏出した樹脂が糸状の場合
バリ（面状）：漏出した樹脂が面状の場合
【０３３４】
（反りの測定）
恒温恒湿槽（エスペック社製、ＡＲＬ−１１００−Ｊ）を６５℃／８５％ｒｈに設定し、その中のアルミプレート上にタイプＤ１２小形角板試験片を置き、２４時間静置した後、Ｄ１２小形角板試験片の端部がアルミ板から最も離間している箇所において、アルミ板表面と試験片の端部の最も離間している箇所との距離をノギスで測定し、反り変形量（ｍｍ）を求めた。
【０３３５】
【表１】
2020037609.tif 000033
【０３３６】
【表２】
2020037609.tif 000034
【０３３７】
表に示す結果から、本実施例の樹脂組成物は、比較例の樹脂組成物に比べ、寸法精度の高い樹脂成形体が得られることがわかる。